"眼に挿入するための装置であって、活性剤を含んでなる組成物を担持するように構成された凹部を含み、かつ不透性高分子化合物を含んでなる第1の部分と、該第1の部分に融着され、かつ該活性剤を該装置の外側まで輸送することができる律速透水性高分子化合物を含む第2の部分と、を含んでなる、装置。眼に挿入するための装置であって、活性剤を含んでなる組成物を担持するように構成された凹部を含み、かつ不透性高分子化合物を含んでなる第1の部分と、該第1の部分に融着され、かつ該活性剤を該装置の外側まで輸送することができる律速透水性高分子化合物を含む第2の部分と、該第2の部分に融着されたフランジと、を含んでなる、装置。眼に挿入するための装置であって、活性剤を含んでなる組成物を担持するように構成された凹部を含み、かつ不透性高分子化合物を含んでなる第1の部分と、該第1の部分に融着され、基部および該基部に一体化したフランジを含み、かつ該活性剤を該装置の外側まで輸送することができる律速透水性高分子化合物を含む第2の部分と、を含んでなる、装置。眼に挿入するための装置であって、律速透水性高分子化合物を含んでなる第1の部分と、該第1の部分に融着され、活性剤を含んでなる組成物を担持するように構成された凹部を含み、かつ律速透水性高分子化合物を含む第2の部分と、該第2の部分に融着され、かつ律速透水性高分子化合物を含む第3の部分と、を含み、該律速透水性高分子化合物により該活性剤を該装置の外側に運ぶことができる、装置。眼に挿入するための装置であって、律速透水性高分子化合物を含んでなる非生体吸収性高分子構造体と、該非生体吸収性高分子構造体の囲いの中に担持され、かつ活性剤を含む組成物と、を含み、該非生体吸収性高分子構造体が、約200μm~約800μmの範囲の厚さを有し、該厚さが、該律速透水性高分子化合物からの該活性剤の溶出速度を制御するように構成されている、装置。該律速透水性高分子化合物が、約26重量~約80重量の酢酸ビニル含有量を有するエチレン-酢酸ビニルEVA-26-80および約40重量~約80重量のビニルアルコール含有量を有するエチレンビニルアルコールEVOH-40-80からなる群から選択される、請求項5に記載の装置。該律速透水性高分子化合物が、疎水性単量体および親水性単量体の両方を有する共重合体である、請求項5に記載の装置。該活性剤が、7-1R,2R,3R,5S-2-R-3-ベンゾ[b]チオフェン-2-イル-3-ヒドロキシプロピル-3,5-ジヒドロキシシクロペンチルヘプタン酸3-ヒドロキシ-2,2-ビスヒドロキシメチルプロピルAR-102、7-1R,2R,3R,5S-2-R-3-ベンゾ[b]チオフェン-2-イル-3-ヒドロキシプロピル-3,5-ジヒドロキシシクロペンチルヘプタン酸AR-102遊離酸、ドルゾラミド、エタクリン酸、ラタノプロスト、ラタノプロスト遊離酸、トラボプロスト、トラボプロスト遊離酸、ビマトプロスト、ビマトプロスト遊離酸、タフルプロスト、タフルプロスト遊離酸、デキサメタゾン、ブリモニジン、チモロールまたはそれらの塩からなる群から選択される、請求項5に記載の装置。請求項5~8のいずれか1項に記載の装置を眼の結膜に縫合することを含んでなる眼の病気の治療方法。該装置を眼の上または下円蓋部に挿入する、請求項9に記載の方法。活性剤を含んでなる薬物送達装置を強膜または上結膜に埋め込むことを含み、該活性剤が約0.0001~約200マイクログラム/時間の速度で放出される、眼の病気の治療方法。該活性剤が約0.0001~約30マイクログラム/時間の速度で放出される、請求項11に記載の方法。該活性剤が約0.001マイクログラム/時間~約30マイクログラム/時間の速度で放出される、請求項11に記載の方法。該活性剤が約0.001マイクログラム/時間~約10マイクログラム/時間の速度で放出される、請求項11に記載の方法。該活性剤がプロスタグランジン活性剤を含み、強膜に埋め込まれ、かつ約0.00025~約0.0075マイクログラム/時間の速度で放出される、請求項11に記載の方法。該活性剤が、ラタノプロスト、トラボプロスト、ビマトプロスト、それらそれぞれの遊離酸または塩を含む、請求項15に記載の方法。該活性剤が、プロスタグランジン活性剤を含み、上結膜に埋め込まれ、かつ約0.0005~約0.015マイクログラム/時間の速度で放出される、請求項11に記載の方法。該活性剤が、ラタノプロスト、トラボプロスト、ビマトプロスト、それらそれぞれの遊離酸または塩を含む、請求項17に記載の方法。該活性剤がRhoキナーゼ活性剤を含み、強膜に埋め込まれ、かつ約0.02~約0.6マイクログラム/時間の速度で放出される、請求項11に記載の方法。該活性剤がY-39983塩を含む、請求項19に記載の方法。該活性剤がRhoキナーゼ活性剤を含み、上結膜に埋め込まれ、かつ約0.04~約1.2マイクログラム/時間の速度で放出される、請求項11に記載の方法。該活性剤がY-39983塩を含む、請求項21に記載の方法。該活性剤が非プロスタグランジンおよび非Rhoキナーゼ活性剤であり、強膜に埋め込まれ、かつ約0.25~約7.5マイクログラム/時間の速度で放出される、請求項11に記載の方法。該活性剤がチモロールまたはその塩を含む、請求項23に記載の方法。該活性剤が、非プロスタグランジンおよび非Rhoキナーゼ活性剤であり、上結膜に埋め込まれ、かつ約0.5~約15マイクログラム/時間の速度で放出される、請求項11に記載の方法。該活性剤がチモロールまたはその塩を含む、請求項25に記載の方法。本発明のあらゆる態様を詳細に説明する前に、本発明を適用する場合、構成の詳細および以下の説明に記載されているか添付の図面に図示されている構成要素の配置に限定されないことを理解されたい。本発明は、他の態様が可能であり、様々な方法で実施または実行することができる。また、当然のことながら、本明細書に使用されている語句および用語は説明のためのものであり、限定するものとしてみなされるべきではない。本明細書での含むincluding含むcomprisingまたは有するという言葉およびその変形形態の使用は、その後に列記されている項目およびそれらの均等物ならびにさらなる項目を含むことが意図されている。特に明記または限定しない限り、取り付けられた接続された担持されたおよび結合されたという用語およびそれらの変形形態は、広く使用されるものであり、直接的および間接的な取り付け、接続、担持および結合の両方を包含する。図面を説明する際に、本明細書に上、下、下方、上方、後方、底、前、後ろなどの方向について言及しているが、これらの言及は、便宜のために、通常に見た図面に対してなされている。これらの方向は、文字通りに受け取るべきではなく、決して本発明を限定するものではない。さらに、第1第2および第3などの用語は、説明のために本明細書に使用されており、相対的重要性または有意性を示したり暗示したりするものではない。図1は、本発明の一態様に係る薬物送達装置10を示す。薬物送達装置10は、活性剤を含む組成物18を封入する非生体吸収性高分子構造体14を含む。本薬物送達装置が体内の所望の部分に埋め込まれると、活性剤が高分子構造体から放出される。非生体吸収性高分子構造体14は、図1に示されている一態様では、水溶性高分子化合物および非水溶性高分子化合物を含む混合物を含み、ここでは、混合物の約0重量~約50重量または約10重量~約30重量が水溶性高分子化合物である。好適には、水溶性高分子化合物が溶解し、そこから活性剤が放出される多孔性非生体吸収性高分子構造体を残すように、薬物送達装置10は、体内に埋め込まれている場合、少なくとも部分的に生体侵食される。高分子構造体14は、好適には、装置10の外形寸法および必要な機械的強度に応じて、約20マイクロメートル~約800マイクロメートルまたは約40マイクロメートル~約500マイクロメートルまたは約50マイクロメートル~約250マイクロメートルの厚さを有する。非水溶性高分子化合物は、エチレン-酢酸ビニルEVA、シリコンゴム高分子化合物、ポリジメチルシロキサンPDMS、ポリウレタンPU、ポリエステルウレタン、ポリエーテルウレタン、ポリオレフィン、ポリエチレンPE、低密度ポリエチレンLDPE、ポリプロピレンPP、ポリエーテルエーテルケトンPEEK、ポリスルホンPSF、ポリフェニルスルホン、ポリアセタール、ポリメタクリル酸メチルPMMA、ポリメタクリル酸ブチル、可塑化ポリエチレンテレフタラート、ポリイソプレン、ポリイソブチレン、ケイ素-炭素共重合体、天然ゴム、可塑化軟質ナイロン、ポリテトラフルオロエチレンPTFEまたはこれらの組み合わせから選択してもよい。好適には、非水溶性高分子化合物はEVAである。酢酸ビニル含有量は、約9重量~約50重量EVA-9-50であってもよい。一態様では、酢酸ビニル含有量は、約40重量EVA-40である。他の好適な非水溶性高分子化合物は当業者に知られている。水溶性高分子化合物は、デキストラン、シクロデキストリン、ポリ-L-乳酸、ポリカプロラクトン、ポリ乳酸-co-グリコール酸、ポリグリコール酸、ポリ炭酸トリメチレン、ポリジオキサノンまたはこれらの組み合わせから選択してもよい。他の好適な水溶性高分子化合物は当業者に知られている。あるいは、図2に示されている一態様では、非生体吸収性高分子構造体14は、不透性高分子化合物22および部分生体侵食性膜26を含む。好適には、約0重量~約50重量の高分子構造体14が部分生体侵食性膜26であるか、あるいは約10重量~約30重量が部分生体侵食性膜26である。不透性高分子化合物22は、活性剤を透過させず、装置10に機械的強度を与える。不透性高分子化合物22は、好適には、装置10の外形寸法および必要な機械的強度に応じて、約50マイクロメートル~約800マイクロメートルまたは約100マイクロメートル~約250マイクロメートルの厚さを有する。部分生体侵食性膜26は、好適には、装置10の外形寸法および必要な機械的強度に応じて、約20マイクロメートル~約800マイクロメートルまたは約40マイクロメートル~約500マイクロメートルの厚さを有する。好適な不透性高分子化合物22としては、EVA-9-50、シリコンゴム高分子化合物、ポリジメチルシロキサンPDMS、ポリウレタンPU、ポリエステルウレタン、ポリエーテルウレタン、ポリオレフィン、ポリエチレンPE、低密度ポリエチレンLDPE、ポリプロピレンPP、ポリエーテルエーテルケトンPEEK、ポリスルホンPSF、ポリフェニルスルホン、ポリアセタール、ポリメタクリル酸メチルPMMA、ポリメタクリル酸ブチル、可塑化ポリエチレンテレフタラート、ポリイソプレン、ポリイソブチレン、ケイ素-炭素共重合体、天然ゴム、可塑化軟質ナイロン、ポリテトラフルオロエチレンPTFEまたはこれらの組み合わせが挙げられるが、これらに限定されない。他の好適な不透性高分子化合物22は当業者に知られている。いくつかの態様では、部分生体侵食性膜26は、不透性高分子化合物および生体侵食性高分子化合物を含む。好適には、部分生体侵食性膜26は、約0重量~約50重量の生体侵食性高分子化合物を含有する。好適な生体侵食性高分子化合物としては、デキストラン、シクロデキストリン、ポリ-L-乳酸、ポリカプロラクトン、ポリ乳酸-co-グリコール酸、ポリグリコール酸、ポリ炭酸トリメチレン、ポリジオキサノンまたはこれらの組み合わせが挙げられるが、これらに限定されない。他の好適な生体侵食性高分子化合物は当業者に知られている。また図2に含まれている別の態様では、非生体吸収性高分子構造体14は、不透性高分子化合物22および律速透水性高分子化合物30を含む。好適には、上記高分子構造体は、約0重量~約50重量の律速透水性高分子化合物または約10重量~約30重量の律速透水性高分子化合物を含有する。不透性高分子化合物22は、活性剤を透過させず、装置10に機械的強度を与える。不透性高分子化合物22は、好適には、装置10の外形寸法および必要な機械的強度に応じて、約50マイクロメートル~約800マイクロメートルまたは約100マイクロメートル~約250マイクロメートルの厚さを有する。好適な不透性高分子化合物22としては、EVA-9-50、シリコンゴム高分子化合物、ポリジメチルシロキサンPDMS、ポリウレタンPU、ポリエステルウレタン、ポリエーテルウレタン、ポリオレフィン、ポリエチレンPE、低密度ポリエチレンLDPE、ポリプロピレンPP、ポリエーテルエーテルケトンPEEK、ポリスルホンPSF、ポリフェニルスルホン、ポリアセタール、ポリメタクリル酸メチルPMMA、ポリメタクリル酸ブチル、可塑化ポリエチレンテレフタラート、ポリイソプレン、ポリイソブチレン、ケイ素-炭素共重合体、天然ゴム、可塑化軟質ナイロン、ポリテトラフルオロエチレンPTFEまたはこれらの組み合わせが挙げられるが、これらに限定されない。他の好適な不透性高分子化合物22は当業者に知られている。律速透水性高分子化合物30は、活性剤および水または組織液を透過させる高分子化合物である。上記高分子化合物の組成および/または厚さにより、本薬物送達装置からの放出速度が決まる。透水性高分子化合物30は、非常に遅い速度で薬物コア18の中に水のみを透過させる限られた透水性を有する。水が高分子化合物30を通り抜けて封入された薬物コア18内に入ると、水は、活性剤をその溶解限度まで溶解する溶媒として機能する。従って、活性剤は、低いまたは適度な溶解度を有するのが好ましい。一態様では、クリアランス速度がその環境において十分である限り、高分子化合物全体の濃度勾配が実質的に一定のままになるように、活性剤の大部分は固体の圧縮形態のままであり、溶解した水性部分の濃度はその溶解限度のままである。理論に縛られたくはないが、一態様では、上記機構により、上記高分子化合物は、少なくとも約70~最大約95の活性剤が本薬物送達装置から放出されるまで活性剤を実質的に一定の速度で放出させることができる律速段階を提供することができる。律速透水性高分子化合物30は、好適には、装置10の外形寸法および必要な機械的強度に応じて、約20マイクロメートル~約500マイクロメートルの厚さを有する。好適な律速透水性高分子化合物30を、約26重量~約80重量の酢酸ビニル含有量を有するエチレン-酢酸ビニルEVA-26-80または約40重量~約80重量のビニルアルコール含有量を有するエチレン-ビニルアルコールEVOH-40-80から選択してもよい。好適な律速透水性高分子化合物30は、親水性部分が水または組織液を透過させ、疎水性部分が律速障壁を提供するためにその透水性を制限する、疎水性および親水性の両単量体を有する共重合体であってもよい。他の好適な律速透水性高分子化合物は当業者に知られている。いくつかの態様では、薬物送達装置10は円筒状構造を有する。好適には、円筒状構造は、円筒状の壁、上部および底部を含む。上部と底部は円筒状の壁の両側に結合されている。いくつかの態様では、円筒状の壁および上部は、不透性高分子化合物22を含み、底部は、部分生体侵食性膜26または律速透水性高分子化合物30を含む。他の態様では、薬物送達装置10は、球状、管状、ロッド状などであってもよい。図3は、眼の中に挿入されるか埋め込まれる薬物送達装置10の一態様を示す。強膜に埋め込むために、眼の上側頭強膜領域の縁近傍の結膜内に小さな切り込み約3mmを入れ、本発明の一態様に係る薬物送達装置10を切り込みからテノン嚢下に導入する。縫合糸による結膜の切り込みの縫合は任意である。上結膜に配置するために、本発明の一態様に係る薬物送達装置10を眼の上または下円蓋部の中に優しく挿入する。大きさ/形状および所望の使用期間に応じて、薬物送達装置10を結膜に縫合して、そのような装置を固定してもよい。図3は、眼の中に挿入された薬物送達装置10の一態様を示しているが、本明細書に開示されている薬物送達装置のいずれか1つを、上述のように眼の中に埋め込むか挿入することができる。図4~図8は、本発明の別の態様に係る薬物送達装置34を示す。薬物送達装置34は、概して円筒状であり、第1の部分38および第2の部分42を含む。第1の部分38は、底面46と、上面50と、底面46と上面50の間に配置され、かつそれらの周囲の周りに延在する外側面54とを含む。第1の部分38は、内側壁62および底面66によって画定された凹部58を含む。底面66は底面46から所定の距離をおいて配置されている。凹部54は、上述のような活性剤を含む組成物18を担持するように構成されている。凹部58の寸法は、組成物18その未溶解状態または挿入前状態が凹部58内を自由に移動できないように、組成物18の寸法に類似している。内側壁62は、外側面54とほぼ同心であり、その周囲全体の周りで外側面54から離間している。外側面54は第1の寸法70を含み、内側壁62は第2の寸法74を含む。第1の寸法70は第2の寸法74よりも一般に大きい。第2の部分42は、底面78と、上面82と、底面78と上面82の間に配置され、かつそれらの周囲の周りに延在する側面86とを含む。第2の部分42の底面78は、第1の部分38の上面50に接続して、組成物18を凹部58内に封入する。第1の部分38は、上述のような不透性高分子化合物22を含む。不透性高分子化合物22は、活性剤を透過させず、装置34に機械的強度を与える。不透性高分子化合物22は、好適には、装置34の外形寸法および必要な機械的強度に応じて、約50マイクロメートル~約800マイクロメートルまたは約100マイクロメートル~約250マイクロメートルの厚さを有する。第2の部分42は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置34の外形寸法および必要な機械的強度に応じて、約20マイクロメートル~約500マイクロメートルの厚さを有する。図9~図13は、本発明の別の態様に係る薬物送達装置90を示す。薬物送達装置90は、概して円筒状であり、第1の部分94および第2の部分98を含む。第1の部分94は、底面102と、上面106と、底面102と上面106の間に配置され、かつそれらの周囲の周りに延在する外側面110とを含む。第1の部分94は、内側壁118および底面122によって画定された凹部114を含む。底面122は、底面102から所定の距離をおいては配置されている。凹部114は、上述のような活性剤を含む組成物18を担持するように構成されている。凹部114は、底面122と上面106との間に延在する軸を含む。凹部114の寸法は、組成物18の寸法に類似しているが、組成物18その未溶解状態または挿入前状態が凹部114内の軸に沿って移動できるように、上面106と組成物18との間および/または底面122と組成物18との間に余分な空間が存在する。内側壁118は外側面110とほぼ同心であり、その周囲全体の周りで外側面110から離間している。外側面110は第1の寸法126を含み、内側壁118は第2の寸法130を含む。第1の寸法126は第2の寸法130よりも一般に大きい。第2の部分98は、底面134と、上面138と、底面134と上面138の間に配置され、かつそれらの周囲の周りに延在する側面142とを含む。第2の部分98の底面134は、第1の部分94の上面106に接続して、組成物18を凹部114内に封入する。第1の部分94は、上述のような不透性高分子化合物22を含む。不透性高分子化合物22は、活性剤を透過させず、装置90に機械的強度を与える。不透性高分子化合物22は、好適には、装置90の外形寸法および必要な機械的強度に応じて、約50マイクロメートル~約800マイクロメートルまたは約100マイクロメートル~約250マイクロメートルの厚さを有する。第2の部分98は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置90の外形寸法および必要な機械的強度に応じて、約20マイクロメートル~約500マイクロメートルの厚さを有する。図14~図18は、本発明の別の態様に係る薬物送達装置146を示す。薬物送達装置146は、概して円筒状であり、第1の部分150および第2の部分154を含む。第1の部分150は、底面158と、上面162と、底面158と上面162の間に配置され、かつそれらの周囲の周りに延在する外側面166とを含む。第1の部分150は、内側壁174および底面178によって画定された凹部170を含む。底面178は、底面158から所定の距離をおいて配置されている。凹部170は、上述のような活性剤を含む組成物18を担持するように構成されている。凹部170の寸法は、組成物18その未溶解状態または挿入前状態が凹部170内を自由に移動できないように、組成物18の寸法に類似している。内側壁174は外側面166とほぼ同心であり、その周囲全体の周りで外側面166から離間されている。外側面166は第1の寸法182を含み、内側壁174は第2の寸法186を含む。第1の寸法182は第2の寸法186よりも一般に大きい。第2の部分154は、底面190と、上面194と、底面190と上面194の間に配置され、かつそれらの周囲の周りに延在する側面198とを含む。第2の部分154の底面190は、第1の部分150の上面162に接続して、組成物18を凹部170内に封入する。第1の部分150は、上述のような不透性高分子化合物22を含む。不透性高分子化合物22は、活性剤を透過させず、装置146に機械的強度を与える。不透性高分子化合物22は、好適には、装置146の外形寸法および必要な機械的強度に応じて、約50マイクロメートル~約800マイクロメートルまたは約100マイクロメートル~約250マイクロメートルの厚さを有する。第2の部分154は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置146の外形寸法および必要な機械的強度に応じて、約20マイクロメートル~約500マイクロメートルの厚さを有する。図19~図24は、本発明の別の態様に係る薬物送達装置202を示す。薬物送達装置202は、概して円筒状であり、第1の部分206および第2の部分210を含む。第1の部分206は、底面214と、上面218と、底面214と上面218の間に配置され、かつそれらの周囲の周りに延在する外側面222とを含む。第1の部分206は、内側壁230および底面234によって画定された凹部226を含む。底面234は、底面214から所定の距離をおいて配置されている。凹部226は、上述のような活性剤を含む組成物18を担持するように構成されている。組成物18その未溶解状態または挿入前状態が凹部226内を自由に移動できないように、凹部226の寸法は組成物18の寸法に類似している。内側壁230は外側面222とほぼ同心であり、その周囲全体の周りで外側面222から離間されている。外側面222は第1の寸法234を含み、内側壁230は第2の寸法238を含む。第1の寸法234は第2の寸法238よりも一般に大きい。第2の部分210は、底面242と、上面246と、底面242と上面246の間に配置され、かつそれらの周囲の周りに延在する側面250とを含む。第2の部分210の底面242は、第1の部分206の上面246に接続して、組成物18を凹部226内に封入する。装置202は、外科用縫合糸によって上記装置を固定点に固定するように構成された外科用縫合糸タブなどのフランジ254も含む。フランジ254は、第2の部分210に接続され、そこから延在している。フランジ254は、基部258と、基部258から延在する第1のアーム262と、基部258から延在する第2のアーム266とを含む。基部258と第1および第2のアーム262、266は一体的に成形され、第2の部分210の少なくとも一部を受け入れるように構成された凹部270を形成している。一構成では、凹部270は、側面250の外周の約2分の1を受け入れるように構成されている。他の構成では、凹部270は、側面250の外周の2分の1よりも多いまたは少ない部分を受け入れるように構成することができる。基部258は、外科用縫合糸を受け入れるように構成された1つ以上の開口部274を含むことができる。但し、外科用縫合針をフランジ254に貫通させて装置202を好適な位置に固定することができるため、開口部274は必須ではない。加熱によりフランジ254を側面250に融着させる熱プロセスで、フランジ254の凹部270を第2の部分210の側面250に接続させる。フランジ254を側面250に融着させるのに適した加熱は、約90°C~約102°Cの範囲である。第1の部分206は、上述のような不透性高分子化合物22を含む。不透性高分子化合物22は、活性剤を透過させず、装置202に機械的強度を与える。不透性高分子化合物22は、好適には、装置202の外形寸法および必要な機械的強度に応じて、約50マイクロメートル~約800マイクロメートルまたは約100マイクロメートル~約250マイクロメートルの厚さを有する。第2の部分210は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置202の外形寸法および必要な機械的強度に応じて、約20マイクロメートル~約500マイクロメートルの厚さを有する。図25~図30は、本発明の別の態様に係る薬物送達装置278を示す。薬物送達装置278は、概して円筒状であり、第1の部分282および第2の部分286を含む。第1の部分282は、底面290と、上面294と、底面290と上面294の間に配置され、かつそれらの周囲の周りに延在する外側面298とを含む。第1の部分282は、内側壁306および底面310によって画定された凹部302を含む。底面310は、底面290から所定の距離をおいて配置されている。凹部302は、上述のような活性剤を含む組成物18を担持するように構成されている。凹部302の寸法は、組成物18その未溶解状態または挿入前状態が凹部302内を自由に移動できないように、組成物18の寸法に類似している。内側壁306は外側面298とほぼ同心であり、その周囲全体の周りで外側面298から離間されている。外側面298は第1の寸法314を含み、内側壁306は、第2の寸法318を含む。第1の寸法314は第2の寸法318よりも一般に大きい。第2の部分286は、底面322と、上面326と、底面322と上面326の間に配置され、かつそれらの周囲の周りに延在する側面330とを含む。第2の部分286の底面322は、第1の部分284の上面294に接続して、組成物18を凹部302内に封入する。装置278は、外科用縫合糸によって上記装置を固定点に固定するように構成された外科用縫合糸タブなどのフランジ334も含む。フランジ334は、第2の部分286に接続され、そこから延在している。フランジ334は、基部338と、基部338から延在する第1のアーム342と、基部338から延在する第2のアーム346とを含む。基部338と第1および第2のアーム342、346は一体的に成形され、第2の部分286の少なくとも一部を受け入れるように構成された凹部350を形成している。一構成では、凹部350は、側面330の外周の約2分の1を受け入れるように構成されている。他の構成では、凹部350は、側面330の外周の2分の1よりも多いまたは少ない部分を受け入れるように構成することができる。基部338は、外科用縫合糸を受け入れるように構成された1つ以上の開口部354を含むことができる。但し、外科用縫合針をフランジ334に貫通させて装置278を好適な位置に固定することができるため、開口部354は必須ではない。加熱によりフランジ334を側面330に融着させる熱プロセスで、フランジ334の凹部350を第2の部分286の側面330に接続させる。フランジ334を側面330に融着させるのに適した加熱は、約90°C~約102°Cの範囲である。第1の部分282は、上述のような不透性高分子化合物22を含む。不透性高分子化合物22は、活性剤を透過させず、装置278に機械的強度を与える。不透性高分子化合物22は、好適には、装置278の外形寸法および必要な機械的強度に応じて、約50マイクロメートル~約800マイクロメートルまたは約100マイクロメートル~約250マイクロメートルの厚さを有する。第2の部分286は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置278の外形寸法および必要な機械的強度に応じて、約20マイクロメートル~約500マイクロメートルの厚さを有する。図31~図35は、本発明の別の態様に係る薬物送達装置358を示す。薬物送達装置358は、概して円筒状であり、第1の部分362および第2の部分366を含む。第1の部分362は、底面370と、上面374と、底面370と上面374の間に配置され、かつそれらの周囲の周りに延在する外側面378とを含む。第1の部分362は、内側壁386および底面390によって画定された凹部382を含む。底面390は、底面370から所定の距離をおいて配置されている。凹部382は、上述のような活性剤を含む組成物18を担持するように構成されている。凹部382の寸法は、組成物18その未溶解状態または挿入前状態が凹部382内を自由に移動できないように、組成物18の寸法に類似している。内側壁386は、外側面378とほぼ同心であり、その周囲全体の周りで外側面378から離間されている。外側面378は第1の寸法394を含み、内側壁386は第2の寸法398を含む。第1の寸法394は、第2の寸法398よりも一般に大きい。第2の部分366は、底面402と、上面406と、底面402と上面406の間に配置され、かつそれらの周囲の周りに延在する側面410とを含む。第2の部分366の底面402は、第1の部分362の上面374に接続して、組成物18を凹部382内に封入する。第2の部分366は、基部414と、基部414から延在する部分418とを含む。また、部分418は、少なくとも部分的に側面378の外側に延在している。部分418は、外科用縫合糸を受け入れるように構成された1つ以上の開口部422を含むことができる。但し、外科用縫合針を部分418に貫通させて装置358を好適な位置に固定することができるため、開口部422は必須ではない。加熱により底面402を上面374に融着させる熱プロセスで、第2の部分366の底面402を第1の部分362の上面374に接続させる。底面402を上面374に融着させるのに適した加熱は、約90°C~約102°Cの範囲である。第1の部分362は、上述のような不透性高分子化合物22を含む。不透性高分子化合物22は、活性剤を透過させず、装置358に機械的強度を与える。不透性高分子化合物22は、好適には、装置358の外形寸法および必要な機械的強度に応じて、約50マイクロメートル~約800マイクロメートルまたは約100マイクロメートル~約250マイクロメートルの厚さを有する。第2の部分366部分418を含むは、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置358の外形寸法および必要な機械的強度に応じて、約20マイクロメートル~約500マイクロメートルの厚さを有する。図36~図40は、本発明の別の態様に係る薬物送達装置426を示す。薬物送達装置426は、概して円筒状であり、第1の部分430および第2の部分434を含む。第1の部分430は、底面438と、上面442と、底面438と上面442の間に配置され、かつそれらの周囲の周りに延在する外側面446とを含む。第1の部分430は、内側壁454および底面458によって画定された凹部450を含む。底面458は、底面438から所定の距離をおいて配置されている。凹部450は、上述のような活性剤を含む組成物18を担持するように構成されている。凹部450の寸法は、組成物18その未溶解状態または挿入前状態が凹部450内を自由に移動できないように、組成物18の寸法に類似している。内側壁454は外側面446とほぼ同心であり、その周囲全体の周りで外側面446から離間されている。外側面446は第1の寸法462を含み、内側壁454は第2の寸法466を含む。第1の寸法462は、第2の寸法466よりも一般に大きい。第2の部分434は、底面470と、上面474と、底面470と上面474の間に配置され、かつそれらの周囲の周りに延在する側面478とを含む。第2の部分434の底面470は、第1の部分430の上面442に接続して、組成物18を凹部450内に封入する。第2の部分434は、基部482と、基部482から延在する部分486とを含む。また、部分486は、少なくとも部分的に側面446の外側に延在している。部分486は、外科用縫合糸を受け入れるように構成された1つ以上の開口部490を含むことができる。但し、外科用縫合針を部分486に貫通させて装置426を好適な位置に固定することができるため、開口部490は必須ではない。加熱により底面470を上面442に融着させる熱プロセスで、第2の部分434の底面470を第1の部分430の上面442に接続させる。底面470を上面442に融着させるのに適した加熱は、約90°C~約102°Cの範囲である。第1の部分430は、上述のような不透性高分子化合物22を含む。不透性高分子化合物22は、活性剤を透過させず、装置426に機械的強度を与える。不透性高分子化合物22は、好適には、装置426の外形寸法および必要な機械的強度に応じて、約50マイクロメートル~約800マイクロメートルまたは約100マイクロメートル~約250マイクロメートルの厚さを有する。第2の部分434部分486を含むは、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置426の外形寸法および必要な機械的強度に応じて、約20マイクロメートル~約500マイクロメートルの厚さを有する。図41~図45は、本発明の別の態様に係る薬物送達装置494を示す。薬物送達装置494は、概して円筒状であり、基底部498、中間部502および上部506を含む。基底部498は、底面510と、上面514と、底面510と上面514の間に配置され、かつ底面510および上面514の周囲の周りに延在する側壁518とを含む。側壁518は、第1の寸法522を含む。中間部502は、底壁526と、上壁528と、第1の寸法522と実質的に同じ第2の寸法534を有する外側壁530と、第2の寸法534よりも小さい第3の直径542を有する内側壁538とを含む。内側壁538は外側壁530とほぼ同心であり、その周囲全体の周りで外側壁530から離間されている。底壁526は、基底部498の上面514の上に位置しているかそれに接触している。中間部502は、底壁526および上壁528内に開口部546を含み、内側壁538に包囲されている。開口部546および上面514は、上述のような活性剤を含む組成物18を担持するように構成されている。上部506は、底面550と、上面554と、底面550と上面554の間に配置され、かつ底面550および上面554の周囲の周りに延在する側壁558とを含む。組成物18が、上面514、内側壁538、および底面550の少なくとも一部によって画定された囲い562内に少なくとも部分的に収容されるように、底面550は、中間部502の上に存在するかそれに接触している。側壁558は、第1の寸法522と実質的に同じ第4の直径566を含む。囲い562の寸法は、組成物18その未溶解状態または挿入前状態が囲い562内を自由に移動できないように、組成物18の寸法に類似している。基底部498、中間部502および上部506は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置494の外形寸法および必要な機械的強度に応じて、約20マイクロメートル~約500マイクロメートルの厚さを有する。図46~図50は、本発明の別の態様に係る薬物送達装置570を示す。薬物送達装置570は、概して円筒状であり、基底部574、中間部578および上部582を含む。基底部574は、底面586と、上面590と、底面586と上面590の間に配置され、かつ底面586および上面590の周囲の周りに延在する側壁594とを含む。側壁594は、第1の寸法598を含む。中間部578は、底壁602と、上壁604と、第1の寸法598と実質的に同じ第2の寸法610を有する外側壁606と、第2の寸法610よりも小さい第3の直径618を有する内側壁614とを含む。内側壁614は外側壁606とほぼ同心であり、その周囲全体の周りで外側壁606から離間されている。底壁602は、基底部574の上面590の上に位置しているかそれに接触している。中間部578は、底壁602および上壁604内に開口部622を含み、内側壁614に包囲されている。開口部622および上面590は、上述のような活性剤を含む組成物18を担持するように構成されている。上部582は、底面626と、上面630と、底面626と上面630の間に配置され、かつ底面626および上面630の周囲の周りに延在する側壁634とを含む。組成物18が、上面590、内側壁614、および底面626の少なくとも一部によって画定された囲い638内に少なくとも部分的に収容されるように、底面626は、中間部578の上に位置するかそれに接触している。側壁634は、第1の寸法598と実質的に同じ第4の直径642を含む。囲い638の寸法は、組成物18その未溶解状態または挿入前状態が囲い638内を自由に移動できないように、組成物18の寸法に類似している。基底部574、中間部578および上部582は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置570の外形寸法および必要な機械的強度に応じて、約20マイクロメートル~約500マイクロメートルの厚さを有する。図51~図55は、本発明の別の態様に係る薬物送達装置646を示す。薬物送達装置646は、概して円筒状であり、基底部650、中間部654および上部658を含む。基底部650は、底面662と、上面670と、底面662と上面670の間に配置され、かつ底面662および上面670の周囲の周りに延在する側壁674とを含む。側壁674は、第1の寸法678を含む。中間部654は、底壁682と、上壁684と、第1の寸法678と実質的に同じ第2の寸法690を有する外側壁686と、第2の寸法690よりも小さい第3の直径698を有する内側壁694とを含む。内側壁694は外側壁686とほぼ同心であり、その周囲全体の周りで外側壁686から離間されている。底壁682は、基底部650の上面670の上に位置しているかそれに接触している。中間部654は、底壁682および上壁684内に開口部702を含み、内側壁694に包囲されている。開口部702および上面670は、上述のような活性剤を含む組成物18を担持するように構成されている。上部658は、底面706と、上面710と、底面706と上面710の間に配置され、かつ底面706および上面710の周囲の周りに延在する側壁714とを含む。組成物18が、上面670、内側壁694、および底面706の少なくとも一部によって画定された囲い718内に少なくとも部分的に収容されるように、底面706は、中間部654の上に位置するかそれに接触している。側壁714は、第1の寸法678と実質的に同じ第4の直径722を含む。囲い718の寸法は、組成物18その未溶解状態または挿入前状態が囲い718内を自由に移動できないように、組成物18の寸法に類似している。中間部654は、上述のような不透性高分子化合物22を含む。不透性高分子化合物22は、活性剤を透過させず、装置646に機械的強度を与える。不透性高分子化合物22は、好適には、装置646の外形寸法および必要な機械的強度に応じて、約50マイクロメートル~約800マイクロメートルまたは約100マイクロメートル~約250マイクロメートルの厚さを有する。基底部650、中間部654および上部658は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置646の外形寸法および必要な機械的強度に応じて、約20マイクロメートル~約500マイクロメートルの厚さを有する。図56~図60は、本発明の別の態様に係る薬物送達装置726を示す。薬物送達装置726は、概して円筒状であり、基底部730、中間部734および上部738を含む。基底部730は、底面742と、上面746と、底面742と上面746の間に配置され、かつ底面742および上面746の周囲の周りに延在する側壁750とを含む。側壁750は、第1の寸法754を含む。中間部734は、底壁758と、上壁760と、第1の寸法754と実質的に同じ第2の寸法766を有する外側壁762と、第2の寸法766よりも小さい第3の直径774を有する内側壁770とを含む。内側壁770は、外側壁762とほぼ同心であり、その周囲全体の周りで外側壁762から離間されている。底壁758は、基底部730の上面746の上に位置しているかそれに接触している。中間部734は、底壁758および上壁760内に開口部778を含み、内側壁770に包囲されている。開口部778および上面746は、上述のような活性剤を含む組成物18を担持するように構成されている。上部738は、底面782と、上面786と、底面782と上面786の間に配置され、かつ底面782および上面786の周囲の周りに延在する側壁790とを含む。組成物18が、上面746、内側壁770、および底面782の少なくとも一部によって画定された囲い794内に少なくとも部分的に収容されるように、底面782は、中間部734の上に位置するかそれに接触している。側壁790は、第1の寸法754と実質的に同じ第4の直径798を含む。囲い794の寸法は、組成物18その未溶解状態または挿入前状態が囲い794内を自由に移動できないように、組成物18の寸法に類似している。基底部730、中間部734および上部738は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置726の外形寸法および必要な機械的強度に応じて、約20マイクロメートル~約500マイクロメートルの厚さを有する。図61~図65は、本発明の別の態様に係る薬物送達装置802を示す。薬物送達装置802は、概して円筒状であり、基底部806、中間部810および上部814を含む。基底部806は、底面818と、上面822と、底面818と上面822の間に配置され、かつ底面818および上面822の周囲の周りに延在する側壁826とを含む。側壁826は、第1の寸法830を含む。中間部810は、底壁834と、上壁836と、第1の寸法830と実質的に同じ第2の寸法842を有する外側壁838と、第2の寸法842よりも小さい第3の直径850を有する内側壁846とを含む。内側壁846は、外側壁838とほぼ同心であり、その周囲全体の周りで外側壁838から離間されている。底壁834は、基底部806の上面822の上に位置しているかそれに接触している。中間部810は、底壁834および上壁836内に開口部854を含み、内側壁846に包囲されている。開口部854および上面822は、上述のような活性剤を含む組成物18を担持するように構成されている。上部814は、底面858と、上面862と、底面858と上面862との間に配置され、かつ底面858および上面862の周囲の周りに延在する側壁866とを含む。組成物18が、上面822、内側壁846、および底面858の少なくとも一部によって画定された囲い870内に少なくとも部分的に収容されるように、底面858は、中間部810の上に位置するかそれに接触している。側壁866は、第1の寸法830と実質的に同じ第4の直径874を含む。囲い870の寸法は、組成物18その未溶解状態または挿入前状態が囲い870内を自由に移動できないように、組成物18の寸法に類似している。基底部806、中間部810および上部814は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置802の外形寸法および必要な機械的強度に応じて、約20マイクロメートル~約500マイクロメートルの厚さを有する。図66~図70は、本発明の別の態様に係る薬物送達装置880を示す。薬物送達装置880は、概して楕円形であり、眼の曲面に一致するように構成されている。薬物送達装置880の材料は、装置880を撓曲させて眼の曲面または形状に一致させることができる柔軟性を与える好適な特性を有する。薬物送達装置880は、基底部884、中間部888および上部892を含む。基底部884は、底面896と、上面900と、底面896と上面900の間に配置され、かつ底面896および上面900の周囲の周りに延在する側壁904とを含む。中間部888は、底壁908、上壁910、外側壁912および内側壁916を含む。内側壁916は、外側壁912から離間されている。底壁908は、基底部884の上面900の上に位置しているかそれに接触している。中間部888は、底壁908および上壁910内に開口部920を含み、内側壁916に包囲されている。開口部920および上面900は、上述のような活性剤を含む組成物18を担持するように構成されている。図示のように、開口部920は、概して円形であるが、開口部920は、組成物18の形状に対応するように異なるが好適な形状を有していてもよい。例えば、開口部920は、外側壁912に類似する楕円形であってもよい。開口部920は、外側壁912と同心であっても同心でなくてもよい。上部892は、底面924と、上面928と、底面924と上面928の間に配置され、かつ底面924および上面928の周囲の周りに延在する側壁932とを含む。組成物18が、上面900、内側壁916、および底面924の少なくとも一部によって画定された囲い936内に少なくとも部分的に収容されるように、底面924は、中間部888の上に位置するかそれに接触している。囲い936の寸法は、組成物18その未溶解状態または挿入前状態が囲い936内を自由に移動できないように、組成物18の寸法に類似している。基底部884、中間部888および上部892は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置880の外形寸法および必要な機械的強度に応じて、約20マイクロメートル~約500マイクロメートルの厚さを有する。図71~図75は、本発明の別の態様に係る薬物送達装置950を示す。薬物送達装置950は、概して楕円形であり、眼の曲面に一致するように構成されている。薬物送達装置950の材料は、装置950を撓曲させて眼の曲面または形状に一致させることができる柔軟性を与える好適な特性を含む。薬物送達装置950は、基底部954、中間部958および上部962を含む。基底部954は、底面966と、上面970と、底面966と上面970の間に配置され、かつ底面966および上面970の周囲の周りに延在する側壁974とを含む。中間部958は、底壁978、上壁980、外側壁982、第1の内側壁986および第2の内側壁990を含む。第1および第2の内側壁986、990は、外側壁982から離間されている。底壁978は、基底部954の上面970の上に位置しているかそれに接触している。中間部958は、底壁978および上壁980内に第1の開口部994および第2の開口部998を含み、それぞれが第1の内側壁986および第2の内側壁990に包囲されている。開口部994、998および上面970は、上述のような活性剤を含む1種以上の組成物18を担持するように構成されている。組成物18はそれぞれ、同じ薬剤または異なる薬剤、あるいは1種以上の組成物18を含む他の種類の要素を含むことができる。図示のように、開口部994、998は、概して円形であるが、1つ以上の開口部994、998は、1種以上の組成物18の形状に対応する異なるが好適な形状を有していてもよい。例えば、開口部994、998の1つまたは両方は、外側壁982に類似した楕円形であってもよい。開口部994、998の1つまたは両方は、外側壁982と同心であっても同心でなくてもよい。上部962は、底面1002と、上面1006と、底面1002と上面1006との間に配置され、かつ底面1002および上面1006の周囲の周りに延在する側壁1010とを含む。組成物18が、上面970、内側壁986、990、および底面1002の少なくとも一部によって画定された第1の囲い1014および第2の囲い1018内に少なくとも部分的に収容されるように、底面1002は、中間部958の上に位置するかそれに接触している。囲い1014、1018の寸法は、組成物18その未溶解状態または挿入前状態が囲い1014、1018内を自由に移動できないように、組成物18の寸法に類似している。基底部954、中間部958および上部962は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置950の外形寸法および必要な機械的強度に応じて、約20マイクロメートル~約500マイクロメートルの厚さを有する。図76~図80は、本発明の別の態様に係る薬物送達装置1030を示す。薬物送達装置1030は、概して楕円形であり、眼の曲面に一致するように構成されている。この構成では、装置1030の端部は、上記および図66~図70に図示されている装置880に比べて丸くなっている。薬物送達装置1030の材料は、装置1030を撓曲させて眼の曲面または形状に一致させることができる柔軟性を与える好適な特性を含む。薬物送達装置1030は、基底部1034、中間部1038および上部1042を含む。基底部1034は、底面1046と、上面1050と、底面1046と上面1050との間に配置され、かつ底面1046および上面1050の周囲の周りに延在する側壁1054とを含む。中間部1038は、底壁1058、上壁1062、外側壁1066および内側壁1070を含む。内側壁1070は、外側壁1066から離間されている。底壁1058は、基底部1034の上面1050の上に位置しているかそれに接触している。中間部1038は、底壁1058および上壁1062内に開口部1074を含み、内側壁1070に包囲されている。開口部1074および上面1050は、上述のような活性剤を含む組成物18を担持するように構成されている。図示のように、開口部1074は、概して円形であるが、開口部1074は、組成物18の形状に対応するように異なるが好適な形状を有していてもよい。例えば、開口部1074は、外側壁1066に類似した楕円形であってもよい。開口部1074は、外側壁1066と同心であっても同心でなくてもよい。上部1042は、底面1078と、上面1082と、底面1078と上面1082の間に配置され、かつ底面1078および上面1082の周囲の周りに延在する側壁1086とを含む。組成物18が、上面1050、内側壁1070、および底面1078の少なくとも一部によって画定された囲い1090内に少なくとも部分的に収容されるように、底面1078は、中間部1038の上に位置するかそれに接触している。囲い1090の寸法は、組成物18その未溶解状態または挿入前状態が囲い1090内を自由に移動できないように、組成物18の寸法に類似している。基底部1034、中間部1038および上部1042は、上述のような律速透水性高分子化合物30を含む。律速透水性高分子化合物30は、活性剤および水または組織液を透過させる高分子化合物である。上記高分子化合物の組成および/または厚さにより、本薬物送達装置からの放出速度が決まる。律速透水性高分子化合物30は、好適には、装置1030の外形寸法および必要な機械的強度に応じて、約20マイクロメートル~約500マイクロメートルの厚さを有する。いくつかの態様では、非生体吸収性高分子構造体は顔料を含有する。上記顔料は、必要に応じて不透性高分子化合物の中に入れられる。好適な顔料としては、無機顔料、有機レーキ顔料、真珠光沢顔料、フルオレセインおよびこれらの混合物が挙げられるが、これらに限定されない。本発明に有用な無機顔料としては、カラーインデックスに参照番号CI77,891としてコード化されているルチル型またはアナターゼ型二酸化チタン、参照番号CI77,499、77,492および77,491としてコード化されている黒色、黄色、赤褐色酸化鉄、マンガンバイオレットCI77,742、群青CI77,007、酸化クロムCI77,288、水酸化クロムCI77,289、フェリックブルーCI77,510およびこれらの混合物からなる群から選択されるものが挙げられる。本発明に有用な有機顔料およびレーキとしては、DC赤色19号CI45,170、DC赤色9号CI15,585、DC赤色21号CI45,380、DC橙色4号CI15,510、DC橙色5号CI45,370、DC赤色27号CI45,410、DC赤色13号CI15,630、DC赤色7号CI15,850、DC赤色6号CI15,850、DC黄色5号CI19,140、DC赤色36号CI12,085、DC橙色10号CI45,425、DC黄色6号CI15,985、DC赤色30号CI73,360、DC赤色3号CI45,430、コチニールカルミンCI75,570をベースとする染料またはレーキおよびこれらの混合物からなる群から選択されるものが挙げられる。本発明に有用な真珠光沢顔料としては、酸化チタンまたはオキシ塩化ビスマスで被覆された雲母などの白色真珠光沢顔料、酸化鉄で被覆されたチタン雲母、フェリックブルーまたは酸化クロムなどで被覆されたチタン雲母、上記種類の有機顔料で被覆されたチタン雲母などの有色真珠光沢顔料ならびにオキシ塩化ビスマスをベースとするものおよびこれらの混合物からなる群から選択されるものが挙げられる。さらなる態様では、本薬物送達装置は、不透性膜および透過性膜によって少なくとも部分的に包囲された活性剤を含む組成物を含み、ここでは、透過性膜は、長い時間をかけて強膜からの活性剤の放出を制御する。活性剤の約70~約90が、約30日~約5年の期間をかけて本薬物送達装置から放出されることが好ましい。あるいは、活性剤の約70~約90が、約30日~約2年、約30日~約1年、約30日~約90日、約1年~約5年または約1年~約2年の期間をかけて放出される。いくつかの態様では、活性剤は、約0.0003マイクログラム/時間、約0.0001マイクログラム/時間~約200マイクログラム/時間、約0.0001マイクログラム/時間~約30マイクログラム/時間、約0.001マイクログラム/時間~約30マイクログラム/時間または約0.001マイクログラム/時間~約10マイクログラム/時間の速度で本薬物送達装置から放出される。好適には、活性剤の放出速度は、活性剤の少なくとも約70~最大で約95が本薬物送達装置から放出されるまで、線形性から実質的に逸脱しないすなわち、約5を超えて線形性から逸脱しない。あるいは、活性剤の約2~約90が本薬物送達装置から放出され、その際、線形回帰の決定係数Rの2乗すなわちR2は、少なくとも約0.95である。投与量は、所望の効果を達成するために、使用されている活性剤、治療されている患者、治療されている病気、治療されている病気の重症度、投与経路など応じて異なってもよい。本発明の薬物送達装置を使用して、眼の病気緑内障、高眼圧症、眼の炎症、ブドウ膜炎、黄斑変性症、網膜変性症、眼腫瘍、眼のアレルギーおよびドライアイなど、局所性真菌感染症、局所性細菌感染症、皮膚炎、末梢神経障害、アレルギー性および他の皮疹ならびにT細胞リンパ腫の局所発疹を含む様々な病気を治療することができる。本発明の薬物送達装置のいくつかは、眼圧降下にも有用である。眼の病気の治療だけでなく、本発明は、肺、膵臓、肝臓、腎臓、結腸および脳の腫瘍などの各種固形腫瘍に治療薬を局所送達するために使用することができる。本装置を、避妊薬ならびに心疾患、代謝障害、免疫不全および神経障害を治療するための薬剤の送達を含む治療薬の全身送達のために、皮下、筋肉内または腹膜内に埋め込むこともできる。本薬物送達装置を、当該病気によって影響を受ける組織またはその近くに埋め込んでもよい。本発明の薬物送達装置を眼組織に埋め込むことが好ましい。いくつかの態様では、高分子構造体の透過性部分が強膜に面した状態で、本薬物送達装置を強膜に埋め込む結膜と強膜の間に挿入する。本発明の薬物送達装置を上結膜への挿入物として使用してもよい。いくつかの態様では、本薬物送達装置を、結膜円蓋部の近くの眼球結膜の上に配置する。縫合糸を使用して上記挿入物を固定してもよい。いくつかの態様では、本発明は、活性剤を含む組成物を含有する薬物送達装置の強膜または上結膜への配置を含む眼の病気の治療方法であり、ここでは、活性剤は、以下の速度:Q=0.001×L×N×C式中、Cは、活性剤の最適かつ局所的に有効な濃度単位:マイクログラム/mLであり、Lは、配置定数であり、Nは、組成物定数単位:mL/時間であるで放出される。Lは、本薬物送達装置が強膜または上結膜に配置されている場合、それぞれ1または2である。それらのエステル、アミド、遊離酸または塩形態のプロスタグランジンではN=0.005~0.15であり、それらの塩または遊離塩基形態のRhoキナーゼ阻害剤ではN=0.02~0.6であり、任意の他の活性剤ではN=0.05~1.5である。上記方程式を用いて、0.05ミリグラム/mLの局所的有効濃度を有するプロスタグランジン活性剤例えば、ラタノプロストを、本薬物送達装置が強膜または上結膜に配置されている場合に、それぞれ約0.00025~約0.0075マイクログラム/時間または約0.0005~約0.015マイクログラム/時間の速度で放出されるように設計してもよい。同様の手法を用いて、1ミリグラム/mLの局所的有効濃度を有するRhoキナーゼ活性剤例えば、Y-39983塩を、本薬物送達装置が強膜または上結膜に配置されている場合に、それぞれ約0.02~約0.6マイクログラム/時間または約0.04~約1.2マイクログラム/時間の速度で放出されるように設計してもよい。また、同様の手法を用いて、5ミリグラム/mLの局所的有効濃度を有する非プロスタグランジン、非Rhoキナーゼ活性剤例えば、チモロール塩を、本薬物送達装置が強膜または上結膜に配置されている場合に、それぞれ約0.25~約7.5マイクログラム/時間または約0.5~約15マイクログラム/時間の速度で放出されるように設計してもよい。ブリモニジンまたはその塩を、約0.05~約60マイクログラム/時間、約0.75~約7.5マイクログラム/時間、約0.05~約10マイクログラム/時間、約0.05~約5マイクログラム/時間、約0.05~約4マイクログラム/時間、約0.3~約60マイクログラム/時間、0.1~約10マイクログラム/時間または0.7~約2.5マイクログラム/時間の速度で放出されるように設計してもよい。ブリモニジン遊離塩基を、約0.05~約4マイクログラム/時間、0.7~約2.5マイクログラム/時間または0.7~約2.5マイクログラム/時間の速度で放出されるように設計してもよい。酒石酸ブリモニジンを、約0.3~約60マイクログラム/時間または0.1~約10マイクログラム/時間の速度で放出されるように設計してもよい。チモロールまたはその塩を、約0.1~約50マイクログラム/時間、約1~約50マイクログラム/時間、約2.5~約20マイクログラム/時間、約0.1~約20マイクログラム/時間、約0.5~約5マイクログラム/時間または約12~約18マイクログラム/時間の速度で放出されるように設計してもよい。マレイン酸チモロールを、約1~約50マイクログラム/時間、約0.5~約5マイクログラム/時間または約12~約18マイクログラム/時間の速度で放出されるように設計してもよい。ラタノプロスト、ラタノプロスト遊離酸またはその塩を、約0.0001~約5マイクログラム/時間、約0.0005~約0.025マイクログラム/時間、約0.04~約5マイクログラム/時間、約0.0001~約0.05マイクログラム/時間、約0.001~約0.05マイクログラム/時間または約0.04~約5マイクログラム/時間の速度で放出されるように設計してもよい。ラタノプロストのアルギニン塩を、約0.04~約5マイクログラム/時間または約0.0001~約0.05マイクログラム/時間の速度で放出されるように設計してもよい。ラタノプロストラタノプロスト遊離酸のイソプロピルエステルを、約0.001~約0.05マイクログラム/時間の速度で放出されるように設計してもよい。トラボプロスト、トラボプロスト遊離酸またはその塩を、約0.0001~約0.05マイクログラム/時間、約0.0004~約0.02マイクログラム/時間、約0.0001~約0.05マイクログラム/時間または約0.001~約0.02マイクログラム/時間の速度で放出されるように設計してもよい。トラボプロストトラボプロスト遊離酸のイソプロピルエステルを、約0.001~約0.02マイクログラム/時間の速度で放出されるように設計してもよい。ドルゾラミドまたはその塩を、約0.1~約2マイクログラム/時間の速度で放出されるように設計してもよい。エタクリン酸またはその塩を、約5~約50マイクログラム/時間の速度で放出されるように設計してもよい。AR-102、AR-102遊離酸またはその塩を、約0.0005~約0.7マイクログラム/時間、約0.04~約0.7マイクログラム/時間または約0.0005~約0.1マイクログラム/時間の速度で放出されるように設計してもよい。AR-102遊離酸を、約0.04~約0.7マイクログラム/時間または約0.0005~約0.1マイクログラム/時間の速度で放出されるように設計してもよい。デキサメタゾンまたはその塩を、約0.1~約200マイクログラム/時間、約0.1~約3マイクログラム/時間、約0.1~約5マイクログラム/時間または約2~約200マイクログラム/時間の速度で放出されるように設計してもよい。リン酸デキサメタゾンナトリウムを、約2~約200マイクログラム/時間または約0.1~約5マイクログラム/時間の速度で放出されるように設計してもよい。ビマトプロスト、ビマトプロスト遊離酸またはその塩を、約0.0005~約0.1マイクログラム/時間または約0.002~約0.1マイクログラム/時間の速度で放出されるように設計してもよい。活性剤は、所望の病気を治療するのに適した任意の活性剤であればよい。様々な態様では、活性剤は、低溶解度、適度な溶解度または高溶解度のいずれかを有するものであればよい。低溶解度とは、pH=7.2~7.4のリン酸緩衝食塩水PBSに300マイクログラム/mL以下の溶解度を意味する。例としては、シクロスポリンA、ロバスタチン、アトルバスタチン、デキサメタゾンおよびトラボプロストイソプロピルエステル、ラタノプロストイソプロピルエステルが挙げられるが、これらに限定されない。適度な溶解度とは、pH=7.2~7.4のPBSに300マイクログラム/mLを超えるが1000マイクログラム/mL未満の溶解度を意味する。例としては、ラタノプロスト遊離酸PBSに0.8mg/mL、酒石酸ブリモニジンpH7.7の水に0.6mg/mLおよびブリモニジン遊離塩基PBSに0.36mg/mLが挙げられるが、これらに限定されない。高溶解度とは、pH=7.2~7.4のPBSに1000マイクログラム/mL以上の溶解度を意味する。例としては、アセタゾラミド、ドルゾラミド塩酸塩、マレイン酸チモロールおよびエタクリン酸ナトリウム塩が挙げられるが、これらに限定されない。眼の病気に対して、活性剤は、7-1R,2R,3R,5S-2-R-3-ベンゾ[b]チオフェン-2-イル-3-ヒドロキシプロピル-3,5-ジヒドロキシシクロペンチルヘプタン酸3-ヒドロキシ-2,2-ビスヒドロキシメチルプロピルAR-102、7-1R,2R,3R,5S-2-R-3-ベンゾ[b]チオフェン-2-イル-3-ヒドロキシプロピル-3,5-ジヒドロキシシクロペンチルヘプタン酸AR-102遊離酸、ドルゾラミド、エタクリン酸、ラタノプロスト、ラタノプロスト遊離酸、トラボプロスト、トラボプロスト遊離酸、ビマトプロスト、ビマトプロスト遊離酸、タフルプロスト、タフルプロスト遊離酸、デキサメタゾン、ブリモニジン、チモロールまたはそれらの塩であることが好ましい。他のプロスタグランジンおよび他のGタンパク質共役受容体リガンド、抗真菌薬、抗生物質、キナーゼ阻害剤などの酵素阻害剤、チャンネル遮断薬、再取り込み阻害剤および輸送体阻害剤などの他の好適な眼の活性剤は当業者に知られている。いくつかの態様では、本組成物は本質的に活性剤からなる。他の態様では、本組成物は、担体および以下に述べる他の成分などの賦形剤も含む。本組成物は単一の圧縮ペレットの形態であってもよい。別の態様では、本組成物は、活性剤および非水溶性高分子化合物のマトリックスの形態であってもよい。本発明の方法に有用な剤形を製造するための技術および組成については、以下の参考文献:ModernPharmaceutics現代の薬剤学Chapters9and10BankerRhodeseds、LiebermanetalPharmaceuticalDosageFormsTablets医薬剤形:錠剤およびAnselIntroductiontoPharmaceuticalDosageForms医薬剤形入門2ndEdに記載されている。医薬的に許容される担体および賦形剤の例は、例えば、RemingtonPharmaceuticalScienceレミントンの製薬科学16thEdに記載されている。好適な担体としては、リン酸緩衝食塩水PBS、等張水、脱イオン水、単官能アルコール、対称性アルコール、アロエベラゲル、アラントイン、グリセリン、ビタミンAおよびE油、鉱油、プロピレングリコール、PPG-2プロピオン酸ミリスチル、ジメチルイソソルビド、ヒマシ油およびこれらの組み合わせなどが挙げられるが、これらに限定されない。また、本組成物は、a希釈剤、b結合剤、c酸化防止剤、d溶媒、e湿潤剤、f界面活性剤、g軟化剤、h保湿剤、i増粘剤、j粉末、kデキストラン特にデキストラン70などの糖または糖アルコール、lセルロースまたはその誘導体、m塩、nEDTA二ナトリウムエデト酸二ナトリウム、およびo非水溶性高分子化合物のうちの1種以上を含有していてもよい。成分aは希釈剤である。固体剤形に適した希釈剤としては、グルコース、ラクトース、デキストロースおよびスクロースなどの糖、プロピレングリコールなどのジオール、炭酸カルシウム、炭酸ナトリウム、グリセリンなどの糖アルコール、マンニトールおよびソルビトールが挙げられるが、これらに限定されない。本組成物中の希釈剤の量は、典型的に約0~約90である。成分bは結合剤である。固体剤形に適した結合剤としては、ポリエチレンオキシドPEO、ポリビニルピロリドン、ケイ酸アルミニウムマグネシウム、トウモロコシ澱粉およびジャガイモ澱粉などの澱粉、ゼラチン、トラガカント、ならびにカルボキシメチルセルロースナトリウム、エチルセルロース、メチルセルロース、微結晶性セルロースおよびカルボキシメチルセルロースナトリウムなどのセルロースおよびその誘導体が挙げられるが、これらに限定されない。本組成物中の結合剤の量は、典型的に約0~約25である。成分cは、ブチルヒドロキシアニソールBHA、ブチルヒドロキシトルエンBHT、ビタミンCおよびビタミンEなどの酸化防止剤である。本組成物中の酸化防止剤の量は、典型的に約0~約15である。成分dは、水、エチルアルコール、イソプロパノール、ヒマシ油、エチレングリコールモノエチルエーテル、ジエチレングリコールモノブチルエーテル、ジエチレングリコールモノエチルエーテル、ジメチルスルホキシド、ジメチルホルムアミドおよびこれらの組み合わせなどの溶媒である。本組成物中の成分dの量は、典型的に約0~約95である。溶媒を使用してもよいが、本発明の発見の1つは、活性剤の実質的に線形の送達を保証するのに溶媒を一般に必要としないことである。成分eは、ラウリル硫酸ナトリウム、ポリオキシエチレンソルビタン脂肪酸エステル、ポリオキシエチレンアルキルエーテル、ソルビタン脂肪酸エステル、ポリエチレングリコール、ポリオキシエチレンヒマシ油誘導体、ドクサートナトリウム、第四級アンモニウム化合物、脂肪酸の糖エステルおよび脂肪酸のグリセリドなどの湿潤剤である。成分fは、レシチン、ポリソルベート80およびラウリル硫酸ナトリウム、ならびにデラウェア州ウィルミントンのAtlasPowder社製のトウィーンTWEENS登録商標などの界面活性剤である。好適な界面活性剤としては、CTFACosmeticIngredientHandbookCTFA化粧品成分ハンドブック1992pp587592、RemingtonsPharmaceuticalSciencesレミントンの製薬科学15thEd1975pp335337およびMcCutcheonsVolume1マカッチャンの第1巻EmulsifiersDetergents乳化剤および洗剤1994NorthAmericanEditionpp236239に開示されているものが挙げられるが、これらに限定されない。本組成物中の界面活性剤の量は、典型的に約0~約5である。成分gは軟化剤である。好適な軟化剤としては、ステアリルアルコール、モノリシノール酸グリセリル、モノステアリン酸グリセリル、プロパン-1,2-ジオール、ブタン-1,3-ジオール、ミンク油、セチルアルコール、イソステアリン酸イソプロピル、ステアリン酸、パルミチン酸イソブチル、ステアリン酸イソセチル、オレイルアルコール、ラウリン酸イソプロピル、ラウリン酸ヘキシル、オレイン酸デシル、オクタデカン-2-オール、イソセチルアルコール、パルミチン酸セチル、セバシン酸ジ-n-ブチル、ミリスチン酸イソプロピル、パルミチン酸イソプロピル、ステアリン酸イソプロピル、ステアリン酸ブチル、ポリエチレングリコール、トリエチレングリコール、ラノリン、ゴマ油、ヤシ油、落花生油、ヒマシ油、アセチル化ラノリンアルコール、石油、鉱油、ミリスチン酸ブチル、イソステアリン酸、パルミチン酸、リノール酸イソプロピル、乳酸ラウリル、乳酸ミリスチル、オレイン酸デシル、ミリスチン酸ミリスチルおよびこれらの組み合わせが挙げられるが、これらに限定されない。本組成物中の軟化剤の量は、典型的に約0~約50である。成分hは保湿剤である。好適な保湿剤としては、グリセリン、ソルビトール、2-ピロリドン-5-カルボン酸ナトリウム、可溶性コラーゲン、フタル酸ジブチル、ゼラチンおよびこれらの組み合わせが挙げられるが、これらに限定されない。本組成物中の保湿剤の量は、典型的に約0~約50である。成分iは増粘剤である。本組成物中の増粘剤の量は、典型的に約0~約50である。成分jは粉末である。好適な粉末としては、チョーク、タルク、フーラー土、カオリン、澱粉、ガム、コロイド状二酸化ケイ素、テトラアルキルアンモニウムスメクタイト、トリアルキルアリールアンモニウムスメクタイト、化学修飾したケイ酸アルミニウムマグネシウム、有機修飾したモンモリロナイト粘土、水和ケイ酸アルミニウム、乾式シリカ、カルボキシメチルセルロースナトリウム、モノステアリン酸エチレングリコールおよびこれらの組み合わせが挙げられるが、これらに限定されない。本組成物中の粉末の量は、典型的に約0~約50である。成分kは、糖または糖アルコールである。好適な糖または糖アルコールとしては、デキストラン、デキストラン70、β-シクロデキストリンおよびヒドロキシプロピルシクロデキストリンが挙げられるが、これらに限定されない。本組成物中の糖または糖アルコールの量は、典型的に約0~約60である。成分lはセルロース誘導体である。好適なセルロース誘導体としては、カルボキシメチルセルロースナトリウム、エチルセルロース、メチルセルロースおよびヒドロキシプロピルメチルセルロース、特に、ヒドロキシプロピルメチルセルロースが挙げられるが、これらに限定されない。成分mは塩である。好適な塩としては、リン酸一ナトリウム、リン酸二ナトリウム、リン酸三ナトリウム、塩化ナトリウム、塩化カリウムおよびこれらの組み合わせが挙げられるが、これらに限定されない。成分nはEDTA二ナトリウムエデト酸二ナトリウムである。本組成物中のEDTA二ナトリウムの量は、典型的に約0~約1である。成分oは非水溶性高分子化合物である。非水溶性高分子化合物は、エチレン-酢酸ビニルEVA、シリコンゴム高分子化合物、ポリジメチルシロキサンPDMS、ポリウレタンPU、ポリエステルウレタン、ポリエーテルウレタン、ポリオレフィン、ポリエチレンPE、低密度ポリエチレンLDPE、ポリプロピレンPP、ポリエーテルエーテルケトンPEEK、ポリスルホンPSF、ポリフェニルスルホン、ポリアセタール、ポリメタクリル酸メチルPMMA、ポリメタクリル酸ブチル、可塑化ポリエチレンテレフタラート、ポリイソプレン、ポリイソブチレン、ケイ素-炭素共重合体、天然ゴム、可塑化軟質ナイロン、ポリテトラフルオロエチレンPTFEまたはこれらの組み合わせから選択してもよい。好適には、非水溶性高分子化合物はEVAである。酢酸ビニル含有量は、約9重量~約50重量EVA-9-50であってもよい。一態様では、酢酸ビニル含有量は約40重量EVA-40である。他の好適な非水溶性高分子化合物は当業者に知られている。本発明の薬物送達装置は、キットに含まれていてもよく、本キットは、本薬物送達装置および、哺乳類特にヒトの病状を治療するキットの使用のための情報もしくは説明書またはその両方を含む。情報および説明書は、言葉、画像またはその両方の形態などであってもよい。本発明を説明する文脈における1つのaおよび1つのanおよびそのtheという用語および類似の指示対象の使用は、本明細書に特に指示がない限り、あるいは文脈と明らかに矛盾しない限り、単数および複数の両方を含むように解釈されるものとする。含むcomprising有するhaving含むincludingおよび含有するcontainingという用語は、特に断りがない限り、非制限的な用語としてすなわち、例として~が挙げられるが、これらに限定されないという意味で解釈されるものとする。本明細書における値の範囲の記載は、本明細書に特に指示がない限り、単に、その範囲に含まれる別個の値のそれぞれについて個々に述べるのを省略する方法としての役割を果たすためのものであり、別個の値はそれぞれ、本明細書に個々に記載されているかのように本明細書に組み込まれている。本明細書に記載されているすべての方法は、本明細書に特に指示がない限り、あるいは文脈と明らかに矛盾しない限り、任意の好適な順番で実施することができる。本明細書に提供されているあらゆる例または例示的な言葉例えば、~などの使用は、単に本発明をより明確にするためのものであって、特に特許請求がなされていない限り、本発明の範囲を限定するものではない。本明細書におけるいずれの言葉も、特許請求されていない要素が本発明の実施に必須であることを示しているものとして解釈されるべきでない。本発明者らに知られている本発明を実施するための最良の形態を含む本発明の好ましい態様が本明細書に記載されている。これらの好ましい態様の変形形態は、上記説明を読めば当業者には明らかとなるであろう。本発明者らは、当業者が必要に応じてそのような変形形態を用いることを予期しており、本発明者らは、本発明が本明細書に具体的に記載されているものとは別の方法で実施されることを意図している。従って、本発明は、準拠法によって認められるものとして、本明細書に添付されている特許請求の範囲に記載されている主題のすべての修正形態および均等物を含む。さらに、そのすべての可能な変形形態における上に記載した要素のあらゆる組み合わせが、本明細書に特に指示がない限り、あるいは文脈と明らかに矛盾しない限り、本発明に包含されている。非限定的な以下の例示的な実施例によって、本発明をさらに説明する。本薬物送達装置の調製のための手順は、以下の実施例に記載されている。すべての温度は摂氏である。試薬は、商業的供給源カッコに記載から購入したか、あるいは以下の文献の手順に従って調製した。実施例1:ドルゾラミド塩酸塩高溶解性薬物を含有する薬物送達装置試験したパラメータ透過性EVAフィルムの厚さ:40~250マイクロメートル溶出速度:0.1~2マイクログラム/時間30mgのドルゾラミド塩酸塩高溶解度を有するを1000psiで圧縮して、直径が5mmで厚さが1mmの圧縮薬物ペレットを形成した。次いで、15mgのEVA-25酢酸ビニル含有量25、ミズーリ州セントルイスのSigmaChemical社を特注の押し型機に充填し、100°Cまで1分間加熱した。この高分子化合物を100psiで圧縮し、放置して室温まで冷却した。このように調製した場合、このEVA-25高分子膜は不透水性である。成形高分子カップを押し型機から取り出し、圧縮薬物ペレットを上面が開放されたカップに充填した。EVA-40ミズーリ州セントルイスのSigmaChemical社を、150マイクロメートルのスペーサーを有するフィルム作製機InternationalCrystalLaboratory社に充填し、75°Cまで4分間加熱した。この高分子化合物を1500psiで1分間圧縮し、放置して室温まで冷却した。150マイクロメートルの厚さを有するこのように作製した高分子膜をベースから取り出し、生検パンチを用いて6mmの直径を有する円盤状の膜に切断した。このように調製した場合、この高分子膜は透水性である。円盤状の透過性膜を、EVA-25カップに接触させて薬物ペレットの露出側に配置し、この2種類の高分子化合物を特注の押し型機を用いて90°Cで加熱密封し、放置して室温まで冷却した。要約すると、この薬物送達装置は、30mgのドルゾラミド塩酸塩のコアからなり、上部および側面は不透性EVA-25高分子膜からなり、この薬物送達装置の底部は、EVA-40からなる150マイクロメートルの律速透水性膜であった。この特定の設計での平均溶出速度は、0.66±0.05マイクログラム/時間であったR2=0.9999図81。実施例2:エタクリン酸ナトリウム塩高溶解性薬物を含有する薬物送達装置試験したパラメータEVAフィルムの厚さ:100~500マイクロメートル溶出速度:5~50マイクログラム/時間30mgのエタクリン酸ナトリウム塩ミズーリ州セントルイスのSigmaChemical社高溶解度を有するを1000psiで圧縮して、直径が5mmで厚さが1mmの圧縮薬物ペレットを形成した。15mgのEVA-25ミズーリ州セントルイスのSigmaChemical社を特注の押し型機に充填し、100°Cまで1分間加熱した。この高分子化合物を100psiで圧縮し、放置して室温まで冷却した。このように調製した場合、この高分子膜は不透水性であった。成形高分子カップを押し型機から取り出し、圧縮薬物ペレットを上面が開放されたカップに充填した。EVA-40ミズーリ州セントルイスのSigmaChemical社を25マイクロメートルのスペーサーを有するフィルム作製機InternationalCrystalLaboratory社に充填し、75°Cまで4分間加熱した。この高分子化合物を200psiで1分間圧縮し、放置して室温まで冷却した。このように作製した75マイクロメートルの厚さを有する高分子膜をベースから取り出し、生検パンチを用いて6mmの直径を有する円盤状の膜に切断した。このように調製した場合、この高分子膜は透水性であった。円盤状の透過性膜を、EVA-25カップに接触させて薬物ペレットの露出側に配置し、この2種類の高分子化合物を特注の押し型機を用いて90°Cで加熱密封し、放置して室温まで冷却した。要約すると、この薬物送達装置は、30mgのエタクリン酸ナトリウム塩のコアからなり、上部および側面は、不透性EVA-25高分子膜からなり、この薬物送達装置の底部は、EVA-40からなる75マイクロメートルの律速透水性膜であった。この特定の設計での溶出速度は、27マイクログラム/時間であり、含有されている薬剤の最大90までゼロ次放出プロファイルを有していたR2=0.9997図82。約20マイクログラム/時間の溶出速度を有する上記パラメータに含まれるエタクリン酸ナトリウム塩薬物送達装置をダッチベルテッド種ウサギの右眼の強膜に挿入し、反対側の眼を未処置の対照として使用した。眼圧を定期的に測定した。図83に示すように、この装置により、90超の薬剤の溶出が達成され、約30日間の持続的なIOP降下作用が得られた。実施例3:AR-102遊離酸適度な溶解性薬物を含有する薬物送達装置試験したパラメータEVAフィルムの厚さ:120~250マイクロメートル溶出速度:0.04~0.7マイクログラム/時間4mgのAR-102遊離酸適度な溶解度を有するを1000psiで圧縮して、直径が3mmで厚さが1mmの圧縮薬物ペレットを形成した。8mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。成形高分子カップを押し型機から取り出し、圧縮薬物ペレットを上面が開放されたカップに充填した。EVA-40ミズーリ州セントルイスのSigmaChemical社を、200マイクロメートルのスペーサーを有するフィルム作製機InternationalCrystalLaboratory社に充填し、75°Cまで4分間加熱した。この高分子化合物を200psiで1分間圧縮し、放置して室温まで冷却した。250マイクロメートルの厚さを有する高分子膜をベースから取り出し、生検パンチを用いて4mmの直径を有する円盤状の膜に切断した。このように調製した場合、この高分子膜は透水性であった。円盤状の透過性膜を、EVA-25カップに接触させて薬物ペレットの露出側に配置し、この2種類の高分子化合物を特注の押し型機を用いて90°Cで加熱密封し、放置して室温まで冷却した。要約すると、この装置は、4mgのAR-102遊離酸のコアからなっていた。不透性高分子化合物はEVA-25であった。律速透水性高分子化合物はEVA-40であり、透水性膜の厚さは250マイクロメートルであった。この特定の設計での溶出速度は、0.16マイクログラム/時間であったR2=0.9998図84。約0.03マイクログラム/時間の溶出速度を有する上記パラメータに含まれるAR-102遊離酸薬物送達装置をダッチベルテッド種ウサギの右眼の強膜に挿入し、反対側の眼を未処置の対照として使用した。眼圧を定期的に測定した。図85に示すように、この装置により、生体内での理論上の持続期間が約7年である持続的なIOP降下作用が得られた。実施例4:ラタノプロストのアルギニン塩適度な溶解性薬物を含有する薬物送達装置試験したパラメータEVAフィルムの厚さ:40~300マイクロメートル溶出速度:0.04~5マイクログラム/時間4mgのラタノプロストのアルギニン塩適度な溶解度を有するを1000psiで圧縮して、直径が3mmで厚さが1mmの圧縮薬物ペレットを形成した。8mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。成形高分子カップを押し型機から取り出し、圧縮薬物ペレットを上面が開放されたカップに充填した。EVA-40ミズーリ州セントルイスのSigmaChemical社を、150マイクロメートルのスペーサーを有するフィルム作製機InternationalCrystalLaboratory社に充填し、75°Cまで4分間加熱した。この高分子化合物を400psiで1分間圧縮し、放置して室温まで冷却した。160マイクロメートルの厚さを有する高分子膜をベースから取り出し、生検パンチを用いて4mmの直径を有する円盤状の膜に切断した。このように調製した場合、この高分子膜は透水性であった。円盤状の透過性膜を、EVA-25カップに接触させて薬物ペレットの露出側に配置し、この2種類の高分子化合物を特注の押し型機を用いて90°Cで加熱密封し、放置して室温まで冷却した。要約すると、この装置は、4mgのラタノプロストのアルギニン塩のコアからなっていた。不透性高分子化合物はEVA-25であった。律速透水性高分子化合物はEVA-40であり、透水性膜の厚さは160マイクロメートルであった。この特定の設計での溶出速度は、約0.01マイクログラム/時間であったR2=0.9977図86。約0.01マイクログラム/時間の溶出速度を有する上記パラメータに含まれるラタノプロスト遊離酸のアルギニン塩薬物送達装置をダッチベルテッド種ウサギの右眼の強膜に挿入し、反対側の眼を未処置の対照として使用した。眼圧を定期的に測定した。図87に示すように、この装置は生体内での理論上の持続期間が約30年である約30日間の持続的なIOP降下作用が得られた。実施例5:デキサメタゾン低溶解性薬物を含有する薬物送達装置試験したパラメータEVAフィルムの厚さ:40~150マイクロメートル溶出速度:0.1~3マイクログラム/時間30mgのデキサメタゾン低溶解度を有するを1000psiで圧縮して、直径が5mmで厚さが1mmの圧縮薬物ペレットを形成した。15mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。成形高分子カップを押し型機から取り出し、圧縮薬物ペレットを上面が開放されたカップに充填した。EVA-40ミズーリ州セントルイスのSigmaChemical社を、50マイクロメートルのスペーサーを有するフィルム作製機InternationalCrystalLaboratory社に充填し、75°Cまで4分間加熱した。この高分子化合物を200psiで1分間圧縮し、放置して室温まで冷却した。75マイクロメートル厚さを有する高分子膜をベースから取り出し、生検パンチを用いて6mmの直径を有する円盤状の膜に切断した。このように調製した場合、この高分子膜は透水性である。円盤状の透過性膜を薬物ペレットの露出側に配置し、この2種類の高分子化合物を特注の押し型機を用いて90°Cで加熱密封し、放置して室温まで冷却した。要約すると、この装置は、30mgのデキサメタゾンのコアからなっていた。不透性高分子化合物はEVA-25であった。律速透水性高分子化合物はEVA-40であり、透水性膜の厚さは75マイクロメートルであった。この特定の設計での溶出速度は、0.25マイクログラム/時間であったR2=0.9999図88。実施例6:エチレン-酢酸ビニル/デキストランフィルムEVA/デキストランフィルムの標準的な作製方法5,000~670,000ダルトンの平均分子量を有するデキストランFluka社を一晩真空乾燥して、過剰な水分を除去した。0~40の選択した酢酸ビニル比を有するEVAペレットを細かく粉砕して、表面積を増加させた。次いで、デキストランおよびEVA-0-40を、選択した重量比で密封したガラス製瓶に秤量した。ジクロロメタンをデキストラン/EVA混合物に少しずつ添加し、デキストランの凝集を防止するために、この混合物を激しく振盪した。次いで、この混合物を50°Cまで穏やかに加熱し、EVA-25の溶解を支援するために素早く振盪した。次いで、この混合物を超音波浴に2分間入れた。この混合物を、放置して室温まで冷却し、望ましくない気泡の形成を調べた。ガラス板またはシリコンウェーハを、フィルムの消失模型鋳造のための鋳造基板として使用した。この混合物を、蓋を空けて素早く基板に移した。典型的な乾燥時間は、吸湿性デキストランによる吸湿を制限するための低湿度条件下で少なくとも4時間であった。次いで、無延伸フィルムを陰圧仕様のフラスコに入れ、その雰囲気を高純度のアルゴンガスで洗浄した。次いで、空気を高真空下で一晩除去した。乾燥したフィルムを粉砕して微粉末にし、フィルム作製機内の熱圧縮によって、所望の厚さを有するデキストラン/EVAフィルムを作製した。デジタルマイクロメーターを使用して、最終的なフィルムの厚さを確認した。実施例7:リン酸デキサメタゾンナトリウム高溶解性薬物を含有する薬物送達装置試験したパラメータデキストラン分子量:5~12kDaデキストラン/EVAフィルムの重量比:1:20~1:4デキストラン/EVAフィルムの厚さ:40~150マイクロメートル溶出速度:2~200マイクログラム/時間30mgのリン酸デキサメタゾンナトリウム高溶解度を有するを1000psiで圧縮して、直径が5mmで厚さが1mmの圧縮薬物ペレットを形成した。15mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。成形高分子カップを押し型機から取り出し、圧縮薬物ペレットを上面が開放されたカップに充填した。EVA-25ミズーリ州セントルイスのSigmaChemical社と平均分子量が5kDaのデキストランの混合物を、100マイクロメートルのスペーサーを有するフィルム作製機InternationalCrystalLaboratory社に充填し、100°Cまで4分間加熱した。デキストラン/EVAフィルムの重量比は1:19であった。この高分子化合物を200psiで1分間圧縮し、放置して室温まで冷却した。120マイクロメートルの厚さを有する高分子膜をベースから取り出し、生検パンチを用いて6mmの直径を有する円盤状の膜に切断した。これは部分生体侵食性膜であった。円盤状の部分生体侵食性膜をEVA-25カップに接触させて薬物ペレットの露出側に配置し、この2種類の高分子化合物を特注の押し型機を用いて90°Cで加熱密封し、放置して室温まで冷却した。要約すると、この装置は、30mgのリン酸デキサメタゾンナトリウムのコアからなっていた。不透性高分子化合物はEVA-25であった。部分生体侵食性膜は、1:19の重量比で平均分子量が5kDaのデキストランおよびEVA-25であり、部分生体侵食性膜の厚さは120マイクロメートルであった。この特定の設計での溶出速度は、約14マイクログラム/時間であったR2=0.9954図89。実施例8:ブリモニジン遊離塩基低溶解性薬物を含有する薬物送達装置試験したパラメータデキストラン分子量:12~670kDaデキストラン/EVAフィルムの重量比:1:4~1:3デキストラン/EVAフィルムの厚さ:40~150マイクロメートル溶出速度:0.05~4マイクログラム/時間20mgのブリモニジン遊離塩基低溶解度を有するを1000psiで圧縮して、直径が5mmで厚さが1mmの圧縮薬物ペレットを形成した。15mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。この成形高分子カップを押し型機から取り出し、圧縮薬物ペレットを上面が開放されたカップに充填した。EVA-25ミズーリ州セントルイスのSigmaChemical社と平均分子量が270kDaのデキストランの混合物を、50マイクロメートルのスペーサーを有するフィルム作製機InternationalCrystalLaboratory社に充填し、75°Cまで4分間加熱した。デキストラン/EVAフィルムの重量比は1:4であった。この高分子化合物を400psiで1分間圧縮し、放置して室温まで冷却した。65マイクロメートルの厚さを有する高分子膜をベースから取り出し、生検パンチを用いて6mmの直径を有する円盤状の膜に切断した。これは部分生体侵食性膜であった。円盤状の部分生体侵食性膜をEVA-25カップに接触させて薬物ペレットの露出側に配置し、この2種類の高分子化合物を特注の押し型機を用いて90°Cで加熱密封し、放置して室温まで冷却した。要約すると、この装置は、20mgのブリモニジン遊離塩基のコアからなっていた。不透性高分子化合物はEVA-25であった。部分生体侵食性膜は、1:4の重量比で平均分子量が270kDaのデキストランおよびEVA-25を用いて合成し、部分生体侵食性膜の厚さは65マイクロメートルであった。この特定の設計での溶出速度は0.7マイクログラム/時間であったR2=0.9997図90。0.7~2.5マイクログラム/時間の溶出速度を有する同様の設計を用いた上記パラメータに含まれるブリモニジン遊離塩基薬物送達装置を、ダッチベルテッド種ウサギの右眼の強膜の下に挿入し、反対側の眼を未処置の対照として使用した。眼圧を定期的に測定した。図91に示すように、この装置は生体内での予測される持続期間が少なくとも7ヶ月である約38日間の持続的なIOP降下作用が得られた。実施例9:D-酒石酸ブリモニジン塩高溶解性薬物を含有する薬物送達装置試験したパラメータデキストラン分子量:5~270kDaデキストラン/EVAフィルムの重量比:1:20~1:4デキストラン/EVAフィルムの厚さ:95~150マイクロメートル溶出速度:0.3~60マイクログラム/時間30mgのD-酒石酸ブリモニジン塩高溶解度を有するを1000psiで圧縮して、直径が5mmで厚さが1mmの圧縮薬物ペレットを形成した。15mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。成形高分子カップを押し型機から取り出し、圧縮薬物ペレットを上面が開放されたカップに充填した。EVA-25ミズーリ州セントルイスのSigmaChemical社と平均分子量が270kDaのデキストランの混合物を、100マイクロメートルのスペーサーを有するフィルム作製機InternationalCrystalLaboratory社に充填し、100°Cまで4分間加熱した。デキストラン/EVAフィルムの重量比は1:4であった。この高分子化合物を200psiで1分間圧縮し、放置して室温まで冷却した。125マイクロメートルの厚さを有する高分子膜をベースから取り出し、生検パンチを用いて6mmの直径を有する円盤状の膜に切断した。これは部分生体侵食性膜であった。円盤状の部分生体侵食性膜をEVA-25カップに接触させて薬物ペレットの露出側に配置し、この2種類の高分子化合物を特注の押し型機を用いて90°Cで加熱密封し、放置して室温まで冷却した。要約すると、この装置は、30mgのD-酒石酸ブリモニジン塩のコアからなっていた。不透性高分子化合物はEVA-25であった。部分生体侵食性膜は、1:4の重量比で平均分子量が270kDaのデキストランおよびEVA-25であり、部分生体侵食性膜の厚さは125マイクロメートルであった。この特定の設計での溶出速度は約34マイクログラム/時間であり、最大95までゼロ次放出プロファイルを有していたR2=0.9948図92。実施例10:マレイン酸チモロール塩高溶解性薬物を含有する薬物送達装置試験したパラメータデキストラン分子量:5~670kDaデキストラン/EVAフィルムの重量比:1:20~1:3デキストラン/EVAフィルムの厚さ:40~150マイクロメートル溶出速度:1~50マイクログラム/時間30mgのマレイン酸チモロール高溶解度を有するを1000psiで圧縮して、直径が5mmで厚さが1mmの圧縮薬物ペレットを形成した。15mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。成形高分子カップを押し型機から取り出し、圧縮薬物ペレットを上面が開放されたカップに充填した。EVA-25ミズーリ州セントルイスのSigmaChemical社と平均分子量が5kDaのデキストランの混合物を、100マイクロメートルのスペーサーを有するフィルム作製機InternationalCrystalLaboratory社に充填し、75°Cまで4分間加熱した。デキストラン/EVAフィルムの重量比は1:9であった。この高分子化合物を1500psiで1分間圧縮し、放置して室温まで冷却した。100マイクロメートルの厚さを有する高分子膜をベースから取り出し、生検パンチを用いて6mmの直径を有する円盤状の膜に切断した。これは部分生体侵食性膜であった。円盤状の部分生体侵食性膜をEVA-25カップに接触させて薬物ペレットの露出側に配置し、この2種類の高分子化合物を特注の押し型機を用いて90°Cで加熱密封し、放置して室温まで冷却した。要約すると、この装置は、30mgのマレイン酸チモロール塩のコアからなっていた。不透性高分子化合物はEVA-25であった。部分生体侵食性膜は、1:9の重量比で平均分子量が5kDaのデキストランおよびEVA-25であり、部分生体侵食性膜の厚さは100マイクロメートルであった。この特定の設計での溶出速度は、約15マイクログラム/時間であり、封入された薬剤の最大90までゼロ次放出プロファイルを有していたR2=0.9986図93。約12~18マイクログラム/時間の溶出速度を有する上記パラメータに含まれるマレイン酸チモロール塩薬物送達装置をダッチベルテッド種ウサギの右眼の強膜の下に挿入し、反対側の眼を未処置の対照として使用した。眼圧を定期的に測定した。図94に示すように、この装置により、完全な溶出が達成され、約90日間の持続的なIOP降下作用が得られた。実施例11:アルブミン高分子量の高溶解性化合物を含有する薬物送達装置試験したパラメータデキストラン分子量:270~670kDaデキストラン/EVAフィルムの重量比:1:20~1:3デキストラン/EVAフィルムの厚さ:40~150マイクロメートルイソチオシアン酸フルオレセインBSA-FITC、Fluka社で標識した30mgのアルブミン平均分子量:約67kDa高溶解度を有するを、1:9の重量比で非標識のアルブミンと混合し、1000psiで圧縮して、直径が5mmで厚さが1mmの圧縮薬物ペレットを形成した。15mgのEVA-25ミズーリ州セントルイスのSigmaChemical社を特注の押し型機に充填し、100°Cまで1分間加熱した。この高分子化合物を100psiで圧縮し、放置して室温まで冷却した。これは不透性高分子化合物であった。成形高分子カップを押し型機から取り出し、圧縮薬物ペレットを上面が開放されたカップに充填した。EVA-25ミズーリ州セントルイスのSigmaChemical社と平均分子量が670kDaのデキストランの混合物を、50マイクロメートルのスペーサーを有するフィルム作製機InternationalCrystalLaboratory社に充填し、100°Cまで4分間加熱した。デキストラン/EVAフィルムの重量比は1:4であった。この高分子化合物を150psiで1分間圧縮し、放置して室温まで冷却した。85マイクロメートルの厚さを有する高分子膜をベースから取り出し、生検パンチを用いて6mmの直径を有する円盤状の膜に切断した。これは部分生体侵食性膜であった。円盤状の部分生体侵食性膜をEVA-25カップに接触させて薬物ペレットの露出側に配置し、この2種類の高分子化合物を特注の押し型機を用いて90°Cで加熱密封し、放置して室温まで冷却した。要約すると、この装置は、10がFITC標識アルブミンからなる30mgのアルブミンのコアからなっていた。不透性高分子化合物はEVA-25であった。部分生体侵食性膜は、1:4の重量比で平均分子量が670kDaのデキストランおよびEVA-25であり、部分生体侵食性膜の厚さは85マイクロメートルであった。データから、アルブミンが制御された速度で透過性高分子化合物から放出されたことが分かった。実施例12:生体外溶出速度の一般的な測定方法目的の公知の活性剤を含有する薬物送達装置を、PTFE製のネジ蓋を有する20mLクラスA透明ホウケイ酸ガラス瓶に入れる。次いで、この瓶に、カルシウムおよびマグネシウム塩を含まない無菌の1×リン酸緩衝食塩水PBSMediatech社10mLを添加する。20mLガラス瓶を、嵌合する高分子化合物製ラック上に配置した。次いで、高分子化合物製ラックを、37°Cのインキュベータ内に60Hzに設定された無限持続性の調節可能な回転振盪機上に配置する。所定の時点でインキュベートした溶液1~2mLをその瓶からサンプリング瓶に移し、残りの溶液を吸引する。所定の時間間隔は通常48時間または72時間であり、目標溶出速度および活性剤のPBSへの最大溶解度によって変更される場合もある。10mLの新しいPBSを20mL瓶に添加し、この瓶をインキュベータに戻す。一般に、活性剤の濃度は、シンク条件の近くになるように、そのPBSへの最大溶解度の10未満に維持される。サンプリング瓶中のこの溶液の濃度は、いくつかの通常8種類よりも多い異なる公知の濃度の同じ活性剤から得られる検量線を用いて測定される。溶出される活性剤の総量はインキュベーション溶液の最初の体積から測定され、溶出速度はインキュベーション時間に基づいて算出される。実施例13:ビマトプロスト低溶解性薬物を含有する薬物送達装置提案されるパラメータEVAフィルムの厚さ:40~500マイクロメートル溶出速度:0.005~0.3マイクログラム/時間好ましい溶出速度:0.002~0.1マイクログラム/時間4mgのビマトプロスト低溶解度を有するを1000psiで圧縮して、直径が3mmで厚さが1mmの圧縮薬物ペレットを形成する。8mgのEVA-25Sigma社を特注の押し型機に充填し、100°Cまで1分間加熱する。この高分子化合物を100psiで圧縮し、放置して室温まで冷却する。これは不透性高分子化合物である。成形高分子カップを押し型機から取り出し、圧縮薬物ペレットを上面が開放されたカップに充填する。EVA-40を好適なスペーサーを有するフィルム作製機に充填し、75°Cまで4分間加熱する。この高分子化合物を一定の圧力で1分間圧縮し、放置して室温まで冷却する。40~500マイクロメートルの厚さを有する高分子膜をベースから取り出し、生検パンチを用いて4mmの直径を有する円盤状の膜に切断する。このように調製した場合、この高分子膜は透水性である。円盤状の透過性膜をEVA-25カップに接触させて薬物ペレットの露出側に配置し、この2種類の高分子化合物を特注の押し型機を用いて90°Cで加熱密封し、放置して室温まで冷却する。要約すると、この装置は、4mgのビマトプロストのコアからなる。上部および側面は、不透性EVA-25高分子膜からなり、薬物送達装置の底部は、EVA-40からなる40~500マイクロメートルの透過性膜である。この設計での溶出速度は、透過性高分子化合物の厚さを変更することによって所望の溶出速度に調節することができる。実施例14:ラタノプロストイソプロピルエステル低溶解性薬物を含有する薬物送達装置提案されるパラメータEVAフィルムの厚さ:300~1000マイクロメートル溶出速度:0.005~0.3マイクログラム/時間好ましい溶出速度:0.001~0.05マイクログラム/時間8mgのEVA-25を特注の押し型機に充填し、100°Cまで1分間加熱する。この高分子化合物を100psiで圧縮し、放置して室温まで冷却する。これは不透性高分子化合物である。成形高分子カップを押し型機から取り出し、4mgのラタノプロストイソプロピルエステル低溶解度を有するをEVA-25カップに充填する。EVA-40を好適なスペーサーを有するフィルム作製機に充填し、75°Cまで4分間加熱する。この高分子化合物を一定の圧力で1分間圧縮し、放置して室温まで冷却する。300~800マイクロメートルの厚さを有する高分子膜をベースから取り出し、生検パンチを用いて4mmの直径を有する円盤状の膜に切断する。このように調製した場合、この高分子膜は透水性である。円盤状の透過性膜をEVA-25カップに接触させて薬物ペレットの露出側に配置し、この2種類の高分子化合物を特注の押し型機を用いて90°Cで加熱密封し、放置して室温まで冷却する。要約すると、この装置は4mgのラタノプロストイソプロピルエステルのコアからなる。上部および側面は不透性EVA-25高分子膜からなり、薬物送達装置の底部は、EVA-40からなる40~500マイクロメートルの透過性膜である。この設計での溶出速度は、透過性高分子化合物の厚さを変更することによって所望の溶出速度に調節することができる。実施例15:トラボプロストイソプロピルエステル低溶解性薬物を含有する薬物送達装置提案されるパラメータEVAフィルムの厚さ:300~750マイクロメートル溶出速度:0.001~0.04マイクログラム/時間好ましい溶出速度:0.001~0.02マイクログラム/時間8mgのEVA-25を特注の押し型機に充填し、100°Cまで1分間加熱する。この高分子化合物を100psiで圧縮し、放置して室温まで冷却する。これは不透性高分子化合物である。成形高分子カップを押し型機から取り出し、4mgのトラボプロストイソプロピルエステル低溶解度を有するをEVA-25カップに充填する。EVA-40を好適なスペーサーを有するフィルム作製機に充填し、75°Cまで4分間加熱する。この高分子化合物を一定の圧力で1分間圧縮し、放置して室温まで冷却する。300~800マイクロメートルの厚さを有する高分子膜をベースから取り出し、生検パンチを用いて4mmの直径を有する円盤状の膜に切断する。このように調製した場合、この高分子膜は透水性である。円盤状の透過性膜をEVA-25カップに接触させて薬物ペレットの露出側に配置し、この2種類の高分子化合物を特注の押し型機を用いて90°Cで加熱密封し、放置して室温まで冷却する。要約すると、この装置は4mgのトラボプロストイソプロピルエステルのコアからなる。上部および側面は不透性EVA-25高分子膜からなり、薬物送達装置の底部は、EVA-40からなる40~500マイクロメートルの透過性膜である。実施例16:非ステロイド性抗炎症薬を含有する薬物送達装置本発明の薬物送達装置は、図95~図97のフローチャートおよび表を用いて、選択した活性剤を所定の速度で放出するように設計することができる。好適には、透水性膜としてEVA-40および不透水性膜としてEVA-25を用いて、あるいは活性剤を所定の速度で放出できない場合には部分生体侵食性膜を用いて開始する。当業者であれば、膜の組成および厚さを上に示した同様の実験手順を用いて容易に特定することができる。実施例17:ラタノプロストのアルギニン塩適度な溶解性薬物を含有する薬物送達装置試験したパラメータEVAフィルムの厚さ:40~300マイクロメートル溶出速度:0.00025~0.025マイクログラム/時間好ましい溶出速度:0.00025~0.0075マイクログラム/時間当該薬物コアフィルムを、溶液流延法を用いて調製した。50mgのラタノプロストのアルギニン塩および200mgのEVA-40ミズーリ州セントルイスのSigmaChemical社を3mLのジクロロメタンDCMに溶解した。この高分子溶液を特注のポリジメチルシロキサンPDMS基板上に流延し、無延伸フィルムを、ドラフト中、周囲温度で2日間乾燥した。100~125マイクロメートルの厚さを有する薬物コアフィルムをベースから取り出し、生検パンチを用いて2mmの直径を有する円盤状の断片に切断した。EVA-25ミズーリ州セントルイスのSigmaChemical社を100マイクロメータのスペーサーを有するフィルム作製機に充填し、95°Cまで4分間加熱した。この高分子化合物を400psiで1分間圧縮し、放置して室温まで冷却した。125マイクロメートルの厚さを有する高分子膜をベースから取り出し、生検パンチを用いて4mmの直径を有する円盤状の膜に切断した。このように調製した場合、この高分子膜は透水性であった。次いで、これらの4mmの膜のいくつかを、4mmの外側直径および2mmの内側直径を有するドーナツ型のリングに製造した。この高分子膜はスペーサーリング図46~図65である。次いで、ラタノプロストのアルギニン塩およびEVA-40を含有する2mmの薬物コアフィルムをスペーサーリングの空洞に挿入し、複合フィルムの両側を4mmのEVA-25フィルム透過性膜で覆った。次いで、4つの部分からなる組立体2つのEVA-25透過性膜、1つのスペーサーリングおよび1つの薬物コアフィルムを特注の押し型機を用いて90°Cで加熱密封し、放置して室温まで冷却した。要約すると、この装置は、20のラタノプロストのアルギニン塩および80のEVA-40の薬物コアフィルムからなっていた。律速透水性高分子化合物はEVA-25であり、透水性膜の厚さは125マイクロメートルであった。この特定の設計での溶出速度は、約0.005マイクログラム/時間であった。実施例18:ビマトプロスト低溶解性薬物を含有する薬物送達装置提案されるパラメータEVAフィルムの厚さ:40~300マイクロメートル溶出速度:0.003~0.3マイクログラム/時間好ましい溶出速度:0.002~0.1マイクログラム/時間当該薬物コアフィルムを、溶液流延法を用いて調製した。50mgのビマトプロストおよび200mgのEVA-40ミズーリ州セントルイスのSigmaChemical社を3mLのジクロロメタンDCMに溶解した。この高分子溶液を特注のポリジメチルシロキサンPDMS基板上に流延し、無延伸フィルムを、ドラフト中、周囲温度で2日間乾燥した。100~125マイクロメートルの厚さを有する薬物コアフィルムをベースから取り出し、生検パンチを用いて2mmの直径を有する円盤状の断片に切断した。EVA-25ミズーリ州セントルイスのSigmaChemical社を100マイクロメータのスペーサーを有するフィルム作製機InternationalCrystalLaboratory社に充填し、95°Cまで4分間加熱した。この高分子化合物を400psiで1分間圧縮し、放置して室温まで冷却した。125マイクロメートルの厚さを有する高分子膜をベースから取り出し、生検パンチを用いて4mmの直径を有する円盤状の膜に切断した。このように調製した場合、この高分子膜は透水性であった。次いで、これらの4mmの膜のいくつかを、4mmの外側直径および2mmの内側直径を有するドーナツ型のリングに製造した。この高分子膜はスペーサーリング図46~図65であった。次いで、ビマトプロストおよびEVA-40を含有する2mmの薬物コアフィルムをスペーサーリングの空洞に挿入し、複合フィルムの両側を4mmのEVA-25フィルム透過性膜で覆った。次いで、この4つの部分からなる組立体2つのEVA-25透過性膜、1つのスペーサーリングおよび1つの薬物コアフィルムを特注の押し型機を用いて90°Cで加熱密封し、放置して室温まで冷却した。要約すると、この装置は、20のビマトプロストおよび80のEVA-40の薬物コアフィルムからなっていた。律速透水性高分子化合物はEVA-25であり、透水性膜の厚さは125マイクロメートルであった。この特定の設計での溶出速度は、約0.015~0.020マイクログラム/時間であった。実施例19:Y-39983遊離塩基適度な溶解性薬物を含有する薬物送達装置試験したパラメータEVAフィルムの厚さ:40~300マイクロメートル溶出速度:0.01~1.0マイクログラム/時間好ましい溶出速度:0.04~0.6マイクログラム/時間当該薬物コアフィルムを、溶液流延法を用いて調製した。100mgのY-39983遊離塩基および100mgのEVA-40ミズーリ州セントルイスのSigmaChemical社を3mLのジクロロメタンDCMに溶解した。この高分子溶液を、特注のポリジメチルシロキサンPDMS基板上に流延し、無延伸フィルムを、ドラフト中、周囲温度で2日間乾燥した。75~90マイクロメートルの厚さを有する薬物コアフィルムをベースから取り出し、生検パンチを用いて2.5mmの直径を有する円盤状の断片に切断した。EVA-40ミズーリ州セントルイスのSigmaChemical社を50マイクロメータのスペーサーを有するフィルム作製機InternationalCrystalLaboratory社に充填し、75°Cまで4分間加熱した。この高分子化合物を300psiで1分間圧縮し、放置して室温まで冷却した。90マイクロメートルの厚さを有する高分子膜をベースから取り出し、生検パンチを用いて4mmの直径を有する円盤状の膜に切断した。このように調製した場合、この高分子膜は透水性であった。次いで、これらの4mmの膜のいくつかを4mmの外側直径および2.5mmの内側直径を有するドーナツ型のリングに製造した。この高分子膜はスペーサーリング図46~図65であった。次いで、Y-39983遊離塩基およびEVA-40を含有する2.5mmの薬物コアフィルムを、スペーサーリングの空洞に挿入し、複合フィルムの両側を4mmのEVA-40膜透過性膜で覆った。次いで、4つの部分からなる組立体2つのEVA-40透過性膜、1つのスペーサーリングおよび1つの薬物コアフィルムを特注の押し型機を用いて75°Cで加熱密封し、放置して室温まで冷却した。要約すると、この装置は、50のY-39983遊離塩基および50のEVA-40の薬物コアフィルムからなっていた。律速透水性高分子化合物はEVA-40であり、透水性膜の厚さは90マイクロメートルであった。この特定の設計での溶出速度は、約0.015~0.020マイクログラム/時間であった。実施例20:ラタノプロストのアルギニン塩適度な溶解性薬物を含有する薬物送達装置試験したパラメータEVAフィルムの厚さ:40~300マイクロメートル溶出速度:0.0005~0.03マイクログラム/時間好ましい溶出速度:0.0005~0.015マイクログラム/時間当該薬物コアフィルムを、溶液流延法を用いて調製した。50mgのラタノプロストのアルギニン塩および200mgのEVA-40ミズーリ州セントルイスのSigmaChemical社を3mLのジクロロメタンDCMに溶解した。この高分子溶液を、特注のポリジメチルシロキサンPDMS基板上に流延し、無延伸フィルムを、ドラフト中、周囲温度で2日間乾燥した。90~100マイクロメートルの厚さを有する薬物コアフィルムをベースから取り出し、生検パンチを用いて2mmの直径を有する円盤状の断片に切断した。EVA-40ミズーリ州セントルイスのSigmaChemical社を50マイクロメータのスペーサーを有するフィルム作製機InternationalCrystalLaboratory社に充填し、75°Cまで4分間加熱する。この高分子化合物を300psiで1分間圧縮し、放置して室温まで冷却した。100マイクロメートルの厚さを有する高分子膜をベースから取り出し、生検パンチを用いて7.5mm×3mmの縦横比を有する卵形の膜に切断した。このように調製した場合、この高分子膜は透水性であった。次いで、これらの7.5mm×3mmの卵形の膜のいくつかを、膜の中央に2mmの空洞を有する眼の形のリングに製造した。この高分子膜はスペーサーリング図66~図75である。次いで、ラタノプロストのアルギニン塩およびEVA-40を含有する2mmの薬物コアフィルムをスペーサーリングの空洞に挿入し、複合フィルムの両側を7.5mm×3mmのEVA-40フィルム透過性膜で覆った。次いで、4つの部分からなる組立体2つのEVA-40透過性膜、1つのスペーサーリングおよび1つの薬物コアフィルムを特注の押し型機を用いて75°Cで加熱密封し、放置して室温まで冷却した。要約すると、この装置は、20のラタノプロストのアルギニン塩および80のEVA-40の薬物コアフィルムからなっていた。律速透水性高分子化合物はEVA-40であり、透水性膜の厚さは100マイクロメートルであった。この特定の設計での溶出速度は約0.012マイクログラム/時間であった。本発明の様々な特徴および利点は、以下の特許請求の範囲に記載されている。"